(57)【要約】      （修正有）【課題】  輝度のムラなどを生じることなく、長期に亘って安定して使用できる異方性散乱シートを提供する。【解決手段】  互いに屈折率が異なる連続相と粒子状分散相とを有し、かつ前記粒子状分散相の平均アスペクト比が１より大きく、粒子状分散相の長軸方向が一方の方向に配向した異方性光散乱層で少なくとも構成されているシートを熱処理する。この方法において、熱処理温度は、７０℃以上であってもよく、代表的な方法では、ロール圧延によりシートを一軸延伸して配向処理したのち、熱処理してもよい。【選択図】図１
2006251395.tif 000002
【特許請求の範囲】
【請求項１】
互いに屈折率が異なる連続相と分散相とを有し、かつ前記分散相の平均アスペクト比が１より大きく、分散相の長軸方向が一方の方向に配向した異方性光散乱層で少なくとも構成されているシートであって、熱処理されている異方性散乱シート。
【請求項２】
入射光を光の進行方向に散乱可能なシートであって、散乱角θと散乱光強度Ｆとの関係を示す光散乱特性Ｆ（θ）において、Ｘ軸方向の光散乱特性をＦｘ（θ）、Ｘ軸方向と直交するＹ軸方向の光散乱特性をＦｙ（θ）とするとき、少なくともθ＝１０〜３０゜の範囲で、式Ｆｙ（θ）／Ｆｘ（θ）＞１を充足する請求項１記載のシート。
【請求項３】
入射光を光の進行方向に散乱可能なシートであって、散乱角θと散乱光強度Ｆとの関係を示す光散乱特性Ｆ（θ）において、Ｘ軸方向の光散乱特性をＦｘ（θ）、Ｘ軸方向と直交するＹ軸方向の光散乱特性をＦｙ（θ）とするとき、θ＝５゜以下において、Ｆｙ（θ）／Ｆｘ（θ）の値がほぼ１である角度θが存在する請求項１記載のシート。
【請求項４】
連続相が結晶性樹脂で構成され、分散相が非結晶性樹脂で構成されている請求項１記載のシート。
【請求項５】
連続相が、結晶性ポリプロピレン系樹脂で構成されている請求項１記載のシート。
【請求項６】
分散相が、非結晶性コポリエステル系樹脂およびポリスチレン系樹脂から選択された少なくとも一種の樹脂で構成されている請求項１記載のシート。
【請求項７】
連続相と分散相との割合が、前者／後者（重量比）＝９９／１〜５０／５０である請求項１のシート。
【請求項８】
さらに、連続相および分散相に対する相溶化剤を含む請求項１記載のシート。
【請求項９】
連続相を構成する結晶性ポリプロピレン系樹脂と、分散相を構成し、かつ非晶性コポリエステル系樹脂およびポリスチレン系樹脂から選択された少なくとも一種の樹脂と、相溶化剤を構成するエポキシ化されたスチレン−ブタジエン−スチレンブロック共重合体とを含み、連続相と分散相との割合が、前者／後者＝９９／１〜５０／５０（重量比）であり、分散相と相溶化剤との割合が、前者／後者＝９９／１〜５０／５０（重量比）である請求項１記載のシート。
【請求項１０】
分散相の平均アスペクト比が１．１〜１０００である請求項１記載のシート。
【請求項１１】
分散相の短軸の平均長さが０．１〜１０μｍである請求項１のシート。
【請求項１２】
異方性光散乱層と、この異方性光散乱層の少なくとも一方の面に積層された透明樹脂層とで構成された積層シートである請求項１記載のシート。
【請求項１３】
連続相が結晶性ポリプロピレン系樹脂で構成され、かつ透明樹脂層が結晶性ポリプロピレン系樹脂、部分結晶性ポリプロピレン系樹脂および非結晶性ポリプロピレン系樹脂から選択された少なくとも１種の樹脂で構成されている請求項１２記載のシート。
【請求項１４】
異方性光散乱層の厚みと透明樹脂層の厚みとの割合が、前者／後者＝１／９９〜９９／１、全体の厚みが６〜６００μｍであり、全光線透過率が８５％以上である請求項１２記載のシート。
【請求項１５】
異方性光散乱層の一方の面に、透明樹脂層（１）が積層され、他方の面に透明樹脂層（２）が積層されている請求項１２記載のシート。
【請求項１６】
異方性光散乱層の厚みと、透明樹脂層（１）の厚みおよび透明樹脂層（２）の厚みの和との割合が、前者／後者＝１／９９〜９９／１であり、かつ透明樹脂層（１）の厚みと、透明樹脂層（２）の厚みとの割合が、前者／後者＝１／９９〜９９／１である請求項１５記載のシート。
【請求項１７】
透明樹脂層（１）の厚みと、透明樹脂層（２）の厚みとの割合が、前者／後者＝４０／６０〜６０／４０である請求項１５記載のシート。
【請求項１８】
少なくとも一方の面が粗面化処理されている請求項１記載のシート。
【請求項１９】
両面が粗面化処理されている請求項１記載のシート。
【請求項２０】
互いに屈折率が異なる連続相と分散相とを有し、かつ前記分散相の平均アスペクト比が１より大きく、分散相の長軸方向が一方の方向に配向した異方性光散乱層で少なくとも構成されているシートを熱処理し、請求項１記載のシートを製造する方法。
【請求項２１】
７０℃以上の温度で熱処理する請求項２０記載の製造方法。
【請求項２２】
８０〜１２０℃の温度で熱処理する請求項２０記載の製造方法。
【請求項２３】
ロール圧延によりシートを一軸延伸して配向処理したのち、熱処理する請求項２０記載の製造方法。
【請求項２４】
異方性光散乱層と、この異方性光散乱層の少なくとも一方の面に積層された透明樹脂層とで構成されている積層シートを製造する方法であって、連続相を構成する樹脂と分散相を構成する樹脂との混合物と、透明樹脂層を構成する樹脂とを共押出し、配向処理したのち、熱処理する請求項２０記載の製造方法。
【請求項２５】
管状光源と、この管状光源からの光を側面から入射して平坦な出射面から出射させて表示ユニットを照明するための導光部材と、この導光部材と前記表示ユニットとの間に配設された等方性拡散シート、プリズムシートおよび請求項１記載のシートとを備えている面光源ユニット。
【請求項２６】
導光部材の側部に管状光源が略平行に隣接して配設され、前記導光部材の裏面側に、前記管状光源からの光を表示ユニット側に反射するための反射部材が配設され、請求項１記載のシートが前記導光部材と前記表示ユニットとの間に配設されている請求項２５記載の面光源ユニット。
【請求項２７】
表示ユニットと、この表示ユニットを照明するための請求項２５記載の面光源ユニットとで構成されている透過型表示装置。
【請求項２８】
請求項１記載のシートで構成されているプロジェクションテレビ用レンチキュラーレンズ。
【発明の詳細な説明】
【技術分野】
【０００１】
本発明は、表示装置（面型表示装置）を均一発光させるのに有用な耐熱安定性に優れた異方性散乱シート、その製造方法及び前記シートを用いた表示装置に関する。より詳細には、透過型又は反射型液晶表示装置やプロジェクションテレビに有用な耐熱安定性に優れた異方性散乱シート（拡散フィルム）に関する。また、本発明は、表示ユニットの表示面に対する見る角度が変化しても輝度の変化を抑制できるとともに、耐熱安定性に優れた異方性散乱シート（拡散フィルム）、その製造方法及び前記シートを用いた表示装置に関する。特に、透過型液晶表示装置の表示面に対して横方向（水平方向）の見る角度が多少変わっても輝度の変化を抑制でき、目の疲労感を与えることなく使用できる異方性散乱シート、このシートを用いた透過型液晶表示装置及びその面光源装置に関する。
【背景技術】
【０００２】
表示パネル（液晶表示モジュールなど）を裏面から照明するバックライト型表示装置（液晶表示装置）においては、表示パネルの裏面に面光源ユニット（又はバックライトユニット）が配設されている。この面光源ユニットは、例えば、蛍光管（冷陰極管）などの管状光源と、この管状光源に側面を隣接させて配設され、かつ管状光源からの光を表示パネルに導くための導光板と、この導光板のうち表示パネルと反対側に配設された反射板とで構成されている。このような面光源ユニットでは、蛍光管からの光を反射板で反射しつつ導光板で案内し、表示パネルを裏面から均一に照明するため、管状光源と表示パネルとの間に拡散フィルムを配設する場合が多い。拡散フィルムとしては、樹脂微粒子や透光性無機微粒子が分散して透明で耐熱性の高いポリカーボネートフィルムやポリエステルフィルムが利用されている。しかし、このような拡散フィルムを用いると、等方的に光拡散するため、特定の方向（蛍光管の軸方向）の輝度を必要以上に低下させ、高い輝度で表示パネルを均一に照明できない。
【０００３】
そこで、特開平１１−２３１３１５号公報（特許文献１）、特開平１１−８４３５７号公報（特許文献２）および特開平１１−８４３７６号公報（特許文献３）では、拡散フィルム（拡散板）と液晶層との間にプリズムレンズなどの光学素子を設けて、拡散光を屈折させ、光を液晶表示面に垂直に入射させることにより、輝度を向上させている。
【０００４】
例えば、画像表示領域がフラット（平面）な面型表示装置（平面型表示装置）として、図７に示されるように、面型表示ユニット（透過型液晶表示ユニットなど）４５と、このユニットを背面側から照明するための面光源ユニットとを備えた装置が知られている。この面光源ユニットは、１又は複数の蛍光放電管（冷陰極管）４１とを有しており、前記蛍光放電管４１の背面側には光を反射するための反射板４２が配設され、蛍光放電管４１と表示ユニット４５との間には光を拡散して表示ユニット４５を均一に照明するための拡散板４３が配設され、この拡散板４３のユニット側にはプリズムシート４４が積層されている。前記面型表示ユニット４５は、液晶表示ユニットの場合、第１の偏光フィルム４６ａ，第１のガラス基板４７ａ，このガラス基板に形成された第１の電極４８ａ，この電極上に積層された第１の配向膜４９ａ，液晶層５０，第２の配向膜４９ｂ，第２の電極４８ｂ，カラーフィルター５１，第２のガラス基板４７ｂ，および第２の偏光フィルム４６ｂを順次積層することにより形成されている。このような表示装置では、内蔵された蛍光管（冷陰極管）４１により表示ユニットを背面から直接照射できる。
【０００５】
また、図７の面型表示装置において、バックライト部に、図８に示されるような導光板を有するバックライトユニットを用いた装置が知られている。このバックライトユニットは、蛍光管（冷陰極管）５１と、この蛍光管に平行する反射基材５５とを備えており、蛍光管からの光出射方向には、上部に拡散板５３を、下部に反射板５２を備えた導光板５４が配設されている。なお、前記導光板５４の厚みは蛍光管側が大きくなっており、蛍光管５１からの光を前方方向に反射可能である。導光板の出射面から出射した光は、前記拡散板５３で拡散された後、この拡散板に積層された面型表示ユニット（図示せず）に入射する。
【０００６】
このようなバックライトユニットを用いると、プリズムシートを用いて拡散光を集光して表示パネルを照明でき、前記図７のバックライトユニットに比べ、一見したところ均一に面発光可能であるように見えるが、発光分布状態を細部に亘って調べると未だ不均一である。すなわち、図９及び図１０に示されるように、蛍光管（冷陰極管）５１の長手（軸）方向（Ｘ軸方向）の発光分布（輝度分布）は、図７の装置と同様に、比較的均一であるものの、前記Ｘ軸方向と直交するＹ軸方向への蛍光管（冷陰極管）の光は、反射板５２により、反射を繰り返しながらＸＹ平面と直交するＺ軸方向（液晶表示ユニットが配設されている方向）に向かうため、Ｙ軸方向の発光分布（輝度分布）に、未だむらが生じ（ギザギザ状）、輝度分布を均一化することができない。
【０００７】
このように、通常のバックライト型表示装置においては、蛍光管の長手方向（Ｘ軸方向）に対して直交する方向の発光分布（輝度分布）が不均一であり、発光分布に縞状の方向性（線状暗部）が生じる。輝度の均一性を向上させるためには、強く光拡散性の拡散フィルムを用いればよい。しかし、通常、拡散フィルムは入射光を等方的に散乱し、散乱角が大きくなると散乱強度が大きく低減する。散乱角が大きくなると散乱強度が減少する程度は、一般に使用されている拡散フィルムの場合、半値幅約９°において、散乱角をθ、光散乱強度をＦとしたとき、強度の減衰は、例えば、Ｆ（０°）／Ｆ（１８°）＝約１２、Ｆ（０°）／Ｆ（２３°）＝約６０となり、角度によって散乱強度の減衰が激しい。そのため、散乱角３０°以上の散乱角で散乱する光の強度は非常に小さい。
【０００８】
このような点から、プリズムシートの使用により正面乃至散乱角２０°程度までの輝度を向上させている。すなわち、プリズムシートを１枚使用することにより、プリズムシートが集光する方向については、散乱角が１８°程度にまで改善できる。しかし、散乱角が１８°を越えると急速に散乱強度（輝度）を減じる。２枚のプリズムシートを直交させる方法では、等方的に表示装置の輝度をしかも角度に依存することなく均一化できるが、せいぜい縦横２０°くらいまでである。そして、散乱角２０°を超えるとプリズムシートを使用しない場合よりも急速に輝度が低減する。
【０００９】
このような表示装置を利用すると、表示装置の利用者の視野角が限定されるため、表示面の表示を広い角度で視認できず、不便であるとともに、疲労感を与える。そのため、広い角度まで散乱する拡散シートが検討されているが、このような拡散シートは大きく輝度を減少する。従って、輝度を高めるためには、発光能力の強い光源を用いなければならない。
【００１０】
特開平４−３１４５２２号公報（特許文献４）には、透明マトリックス中に、異方的形状を有し、かつこの透明マトリックスと異なる屈折率の透明物質が、秩序よく互いに平行移動した位置関係で、均質に分散している異方的光散乱材料が記載されている。また、異方的形状のアスペクト比の好ましい範囲は１５〜３０であり、短軸の長さは１〜２μｍであることが開示されている。具体的には、透明マトリックス樹脂としての低融点の低密度ポリエチレンと、透明物質としての高融点のポリスチレンやスチレン−アクリロニトリル共重合体とを混練し、生成した組成物を押出加工し、押出されたシート状の溶融樹脂を押出し方向に強く引き取り延伸をかけながら冷却する方法により製造している。この異方的光散乱材料は、プロジェクションテレビのスクリーン用レンチキュラーレンズとして用いられている。
【００１１】
特開平７−１１４０１３号公報（特許文献５）には、視野角特性を改良するため、入射光を散乱透過させる機能を有するフィルム又はシートを表示画面上に設けた液晶表示装置が開示されている。この文献には、透明樹脂マトリックス中に、透明樹脂で形成され、かつ長軸と短軸の比が１０以上であり、平均粒子径が０．５〜７０μｍの分散相粒子が分散したフィルム又はシートが開示されている。
【００１２】
しかし、発光分布（輝度分布）に異方性がある管状光源を用いた表示装置では、これらのフィルム又はシートを用いても、表示パネルを均一に照明することが困難である。
【００１３】
一方、特開２００２−１８５８号公報（特許文献６）には、互いに屈折率が異なる連続相と粒子状分散相とを有し、かつ前記粒子状分散相の平均アスペクト比が１より大きく、粒子状分散相の長軸方向が一方の方向に配向した異方性光散乱層（１）と、この光散乱層の少なくとも一方の面に積層された透明樹脂層（２）とで構成されている積層フィルムが開示されている。この文献の積層フィルムでは、透過型表示装置（特に透過型液晶表示装置）の表示面に対する角度によって輝度の低下を抑制でき、輝度の角度依存性を低減できる。また、表示面に対する視野角を大きく拡大でき、高い輝度で表示面を視認できる。
【００１４】
また、特開２００２−２１４４１２号公報（特許文献７）には、入射光を光の進行方向に散乱可能なフィルムであって、散乱角θと散乱光強度Ｆとの関係を示す光散乱特性Ｆ（θ）において、Ｘ軸方向の光散乱特性をＦｘ（θ）、Ｘ軸方向と直交するＹ軸方向の光散乱特性をＦｙ（θ）とするとき、θ＝４〜３０゜の範囲で式  Ｆｙ（θ）／Ｆｘ（θ）＞２を充足する異方性散乱シートが開示されている。この文献のシートとプリズムシートとを組み合わせると、透過型液晶表示装置の表示面に対する角度による輝度（例えば、水平方向などの１方向の輝度）の低下を抑制できる。
【００１５】
しかし、これらの文献に記載のフィルム又はシートでは、長期に亘って使用すると、光学的特性に影響をうけやすい。すなわち、前記フィルムは、モニターなどの表示装置に好適に使用できるが、このような用途では、通常、高温（例えば、温度６０℃以上）に曝されることが多く、使用するにつれてフィルムの収縮やシワが生じ、このような収縮やシワなどに起因してか、輝度ムラなどが生じることがある。そのため、これらのフィルム又はシートでは、長期に亘って安定して使用することはできなかった。
【特許文献１】特開平１１−２３１３１５号公報（特許請求の範囲）
【特許文献２】特開平１１−８４３５７号公報（特許請求の範囲）
【特許文献３】特開平１１−８４３７６号公報（特許請求の範囲）
【特許文献４】特開平４−３１４５２２号公報（特許請求の範囲）
【特許文献５】特開平７−１１４０１３号公報（特許請求の範囲）
【特許文献６】特開２００２−１８５８号公報（特許請求の範囲）
【特許文献７】特開２００２−２１４４１２号公報（特許請求の範囲）
【発明の開示】
【発明が解決しようとする課題】
【００１６】
従って、本発明の目的は、輝度のムラなどを生じることなく、長期に亘って安定して使用できる異方性散乱シート、その製造方法および前記シートを用いた表示装置を提供することにある。
【００１７】
本発明の他の目的は、車載用などの耐熱性が要求される用途であっても、長期に亘って安定した光散乱特性を維持できる異方性散乱シート、その製造方法および前記シートを用いた表示装置を提供することにある。
【００１８】
本発明のさらに他の目的は、低角度（例えば、散乱角５°以下）において等方的な光散乱特性を有し、かつ高い耐熱安定性を有する異方性散乱シート、その製造方法および前記シートを用いた表示装置を提供することにある。
【課題を解決するための手段】
【００１９】
本発明者らは、前記課題を達成するため鋭意検討した結果、光学異方性を有するシートを、所定の温度（例えば、７０℃以上）で熱処理（又はエージング処理）すると、シートの変形（収縮、シワの生成など）を防止できるためか、高温（例えば、６０℃以上の温度）に曝されるような用途（例えば、車載用など）であっても、輝度ムラなどを生じることなく、長期に亘って安定して使用できる異方性散乱シートが得られること、さらに、シートの表面を粗面化処理するなどの方法により、異方的散乱特性を有しつつ、低角度側においては等方的光散乱特性を有するシートが得られることを見いだし、本発明を完成した。
【００２０】
すなわち、本発明の異方性散乱シート（又は異方性光散乱シート、以下、単にシートということがある）は、互いに屈折率が異なる連続相と分散相とを有し、かつ前記分散相の平均アスペクト比が１より大きく、分散相の長軸方向が一方の方向に配向した異方性光散乱層（異方性散乱層、異方性層などということがある）で少なくとも構成されているシートであって、熱処理されている。
【００２１】
前記シートは、異方的光散乱性を有しており、例えば、入射光を光の進行方向に散乱可能なシートであって、散乱角θと散乱光強度Ｆとの関係を示す光散乱特性Ｆ（θ）において、Ｘ軸方向の光散乱特性をＦｘ（θ）、Ｘ軸方向と直交するＹ軸方向の光散乱特性をＦｙ（θ）とするとき、少なくともθ＝１０〜３０゜の範囲で、式Ｆｙ（θ）／Ｆｘ（θ）＞１を充足するシートであってもよい。
【００２２】
また、前記シートは、異方的光散乱特性を有しつつ、低角度側において等方的な光散乱性を有するシートであってもよく、例えば、入射光を光の進行方向に散乱可能なシートであって、散乱角θと散乱光強度Ｆとの関係を示す光散乱特性Ｆ（θ）において、Ｘ軸方向の光散乱特性をＦｘ（θ）、Ｘ軸方向と直交するＹ軸方向の光散乱特性をＦｙ（θ）とするとき、θ＝５゜以下において、Ｆｙ（θ）／Ｆｘ（θ）の値がほぼ１である角度θが存在するシートであってもよい。
【００２３】
前記異方性散乱層において、連続相が結晶性樹脂で構成され、分散相が非結晶性樹脂で構成されていてもよい。前記連続相は、例えば、結晶性ポリプロピレン系樹脂で構成されていてもよい。また、前記分散相は、例えば、非結晶性コポリエステル系樹脂およびポリスチレン系樹脂から選択された少なくとも一種の樹脂で構成されていてもよい。前記連続相と前記分散相との割合は、例えば、前者／後者（連続相／分散相）＝９９／１〜５０／５０（重量比）程度であってもよい。
【００２４】
前記シート（例えば、異方性散乱層）は、さらに、連続相および分散相に対する相溶化剤を含んでいてもよい。前記シートにおいて、代表的な異方性光散乱層には、連続相を構成する結晶性ポリプロピレン系樹脂と、分散相を構成し、かつ非晶性コポリエステル系樹脂およびポリスチレン系樹脂から選択された少なくとも一種の樹脂と、相溶化剤を構成するエポキシ化されたスチレン−ブタジエン−スチレンブロック共重合体とを含み、連続相と分散相との割合が、前者／後者＝９９／１〜５０／５０（重量比）程度であり、分散相と相溶化剤との割合が、前者／後者＝９９／１〜５０／５０（重量比）程度である異方性光散乱層などが含まれる。
【００２５】
前記分散相の平均アスペクト比は、例えば、１．１〜１０００程度であってもよい。また、分散相の短軸の平均長さは、例えば、０．１〜１０μｍ程度であってもよい。
【００２６】
前記シートは、前記異方性光散乱層と、この異方性光散乱層の少なくとも一方の面に積層された透明樹脂層とで構成された積層シートであってもよい。このような透明樹脂層を積層すると、分散相の脱落などを抑制又は防止でき、シートの取り扱い性などを向上できる。このような積層シートにおいて、連続相と透明樹脂層とは互いに同一又は同系統の樹脂で構成してもよく、例えば、連続相が結晶性ポリプロピレン系樹脂で構成され、かつ透明樹脂層が結晶性ポリプロピレン系樹脂、部分結晶性ポリプロピレン系樹脂および非結晶性ポリプロピレン系樹脂から選択された少なくとも１種の樹脂で構成されていてもよい。前記異方性光散乱層の厚みと透明樹脂層の厚みとの割合は、前者／後者＝１／９９〜９９／１程度であってもよく、全体の厚みは６〜６００μｍ程度であってもよく、全光線透過率は８５％以上であってもよい。
【００２７】
より好ましい積層シートでは、異方性光散乱層の一方の面に、透明樹脂層（１）が積層され、他方の面に透明樹脂層（２）が積層されていてもよい。このような両面に透明樹脂層が積層された積層シートにおいて、異方性光散乱層の厚みと、透明樹脂層（１）の厚みおよび透明樹脂層（２）の厚みの和との割合は、前者／後者＝１／９９〜９９／１程度であってもよく、透明樹脂層（１）の厚みと、透明樹脂層（２）の厚みとの割合は、前者／後者＝１／９９〜９９／１程度であってもよい。また、透明樹脂層（１）および（２）の厚みは、ほぼ同じであってもよく、例えば、透明樹脂層（１）の厚みと、透明樹脂層（２）の厚みとの割合が、前者／後者＝４０／６０〜６０／４０程度であってもよい。
【００２８】
前記シートは、少なくとも一方の面（特に両面）が粗面化処理されていてもよい。このような粗面化処理により、他のシート又はフィルム（プリズムシート、等方性拡散シート）に対する密着性を向上できる。また、粗面化処理により、前記のような低角度側における等方的光散乱性を簡便に付与できる。なお、異方性散乱シート表面には、フィルムのＸ軸方向（分散相の長軸方向）に延びる凹凸部が形成されていてもよい。
【００２９】
本発明の異方性散乱シートは、例えば、互いに屈折率が異なる連続相と分散相とを有し、かつ前記分散相の平均アスペクト比が１より大きく、分散相の長軸方向が一方の方向に配向した異方性光散乱層で少なくとも構成されているシートを熱処理することにより製造できる。熱処理は、例えば、７０℃以上（例えば、８０〜１２０℃程度）の温度で行ってもよい。
【００３０】
熱処理は、前記シートの製造工程又は工程後の適当な段階に行えばよいが、通常、シートを配向処理（例えば、ドローによる配向処理、延伸による配向処理、これらを組みあわせた配向処理など）したのちに行ってもよい。代表的な方法では、シートを一軸延伸（特に、ロール圧延によりシートを一軸延伸）して配向処理したのち、熱処理してもよい。
【００３１】
なお、前記積層シート（異方性光散乱層と、この異方性光散乱層の少なくとも一方の面に積層された透明樹脂層とで構成され、熱処理されている積層シート）は、慣用の方法により得ることができ、例えば、連続相を構成する樹脂と分散相を構成する樹脂との混合物と、透明樹脂層を構成する樹脂とを共押出し、配向処理（例えば、一軸延伸）したのち、熱処理することにより製造してもよい。
【００３２】
本発明には、前記異方性散乱シートで構成された（又は異方性散乱シートを備えた）装置も含まれる。このような装置（又はユニット）は、例えば、管状光源と、この管状光源からの光を側面から入射して平坦な出射面から出射させて表示ユニットを照明するための導光部材と、この導光部材と前記表示ユニットとの間に配設された等方性拡散シート、プリズムシートおよび前記異方性散乱シートとを備えている面光源ユニットであってもよい。この面光源ユニットにおいて、導光部材の側部に管状光源が略平行に隣接して配設され、前記導光部材の裏面側に、前記管状光源からの光を表示ユニット側に反射するための反射部材が配設され、前記異方性散乱シートが前記導光部材と前記表示ユニットとの間に配設されていてもよい。
【００３３】
前記装置は、表示ユニット（液晶表示ユニットなど）と、この表示ユニットを照明するための前記面光源ユニットとで構成されていてもよい。表示装置は表示ユニットが透過型ユニット（液晶表示ユニットなど）で構成された透過型表示装置であってもよい。この装置において、異方性散乱シートは、種々の方向、例えば、主たる光散乱方向を表示ユニットの表示面の横方向又は縦方向に向けて配設してもよい。
【００３４】
このような面光源ユニットを備えた表示装置では、異方性散乱シートの配設方向に対応して、表示装置の表示面に対する方向の角度が多少変わっても輝度の変化を抑制でき、疲労感を与えることなく使用できる。例えば、異方性散乱シートを透過する光は、分散相の長軸方向（例えば、長軸方向をＸ軸方向とする）に対して直交する方向（Ｙ軸方向）に主に光散乱する。そのため、表示ユニットの表示面に対して分散相の長軸（Ｘ軸）を縦方向に向けて（換言すれば、主たる光散乱方向（Ｙ軸方向）を表示ユニットの表示面の横方向（Ｙ軸方向）に向けて）異方性散乱シートを配設すると、広い角度で横方向（水平方向）に光拡散でき、横方向からの角度が変化しても、輝度の低下を抑制できる。
【００３５】
また、本発明には、前記異方性散乱シートで構成されているプロジェクションテレビ用レンチキュラーレンズも含まれる。
【００３６】
なお、本明細書において、「シート」とは厚さの如何を問わず、フィルムを含む意味に用いる。
【発明の効果】
【００３７】
本発明の異方性散乱シートは、熱処理されているため、輝度のムラなどを生じることなく、長期に亘って安定して使用できる。特に、通常のモニター用の表示装置に要望される以上の耐熱性を必要とする用途であっても使用でき、例えば、本発明のシートは、車載用などの耐熱性が要求される用途であっても、長期に亘って安定した光散乱特性を維持できる。また、本発明では、低角度（例えば、散乱角５°以下）において等方的な光散乱特性を有し、かつ高い耐熱安定性を有する異方性散乱シートを得ることもできる。このようなシートは、異方的な光散乱特性を有しつつ、低角度側において等方的な性質を有しているため、実用性が高い。
【発明を実施するための最良の形態】
【００３８】
以下に、添付図面を参照しつつ、本発明を詳細に説明する。図１は本発明の面光源ユニットを含む液晶表示装置（透過型液晶表示装置）の一例を示す概略分解斜視図であり、図２は図１の異方性散乱シートの異方的散乱を説明するための概念図である。
【００３９】
前記表示装置１ａは、液晶が封入された液晶セルを備えた被照射体としての液晶表示ユニット（又は液晶表示パネル）２と、この表示ユニット（又はパネル）の背面側に配設され、前記表示ユニット２を照明するための面光源ユニット３ａとで構成されている。
【００４０】
前記面光源ユニット３ａは、蛍光管（冷陰極管）などの管状光源４ａと、この管状光源からの光を側面から入射して平坦な出射面から出射させるための導光部材（導光板）５とを備えており、この導光部材の出射面からの光により表示ユニット２を照明している。なお、導光部材５は透光性プレート状部材で構成されており、導光部材の側部（又は一辺）に管状光源４ａが略平行に隣接して配設されている。さらに、管状光源４ａの外側方には光源からの光を導光部材５の側面に反射させるための反射ミラー６ｂが配設されており、前記導光部材５の裏面側には、管状光源４ａからの光を前方方向（表示ユニット側）に反射して表示ユニット２に導くため、反射部材又は反射層６ａが配設されている。
【００４１】
このような面光源ユニット３ａでは、管状光源４ａからの出射光の輝度分布は均一でなく、管状光源４ａの軸方向に対して直交する方向の輝度分布が不均一である。そのため、導光部材５を通じて出射面から光を出射させても、表示ユニット２を均一に照明できない。
【００４２】
そこで、前記導光部材５の出射面側には、等方性拡散シート７ａと、断面三角形状の微小プリズムが所定方向に並列に形成されたプリズムシート８ａとが順次配設されている。そのため、管状光源４ａからの光は、導光部材５を介して等方性散乱シート７ａにより等方的に拡散して均一化し、プリズムシート８ａにより前方へ集光し、輝度を高めて表示ユニット２を裏面から照明できる。そして、管状光源４ａの軸方向をＸ軸方向とするとき、プリズムシート８ａ上には、光を異方的に散乱させる異方性散乱シート９ａが主たる光散乱方向をＹ軸方向に向けて配設されており、前記プリズムシート８ａにより集光された光を、Ｘ軸方向よりも主にＹ軸方向へ異方的に散乱する。
【００４３】
このような構造の表示装置では、表示面のＹ軸方向における輝度の角度依存性を大きく低減できる。より具体的には、図２に示されるように、前記異方性散乱シート９ａは、互いに屈折率が異なる連続相１０と分散相１１とで構成されており、連続相１０および分散相１１はそれぞれ透明性の高い樹脂で構成されている。また、前記連続相１０に分散する分散相１１は平均アスペクト比が１より大きく、入射光を光の進行方向に異方的に散乱可能である。すなわち、フィルムの透過光を、分散相粒子の長軸方向（Ｘ軸方向）と直交する方向（Ｙ軸方向）に強く散乱できる。そのため、異方性散乱シート９ａの分散相１１の長軸方向（Ｘ軸方向）を表示面の縦方向（Ｘ軸方向）に向けて配設すると、光を横方向（Ｙ軸方向）へ強く散乱させることができ、表示面に対する横方向の角度が大きく異なっても輝度の低下を抑制でき、表示面での表示を鮮明に視認できる。
【００４４】
さらに、異方性散乱シート９ａを用いることにより、前記管状光源４ａからの光により表示ユニット２を均一に照明するとともに、表示ユニット２の表示面に対する視野角が広くても高い輝度で視認可能としている。すなわち、異方性散乱シート９ａは、分散相１１の長軸（Ｘ軸）を管状光源４ａの長手方向（軸方向，Ｘ軸方向）に向けて配設しており、異方性散乱シート９ａのＹ軸方向は、管状光源４ａの長手方向に直交するＹ軸方向に向けられている。一方、管状光源４ａからの光はＸ軸方向には均一な発光分布を有しているが、Ｙ軸方向には発光分布が不均一である。そして、前記異方性散乱シート９ａを利用すると、分散相１１の長軸方向（Ｘ軸方向）では入射光に対する光散乱性が小さいのに対して、前記長軸方向と直交する方向（Ｙ軸方向）では光散乱性が大きい。そのため、後述するように、光散乱特性Ｆｘ（θ）とＦｙ（θ）とは、Ｆｙ（θ）＞Ｆｘ（θ）の関係を示す。このように、入射光をＸ軸方向よりもＹ軸方向に強く光拡散でき、輝度分布が不均一で異方性のある管状光源４ａを用いても、輝度の低下を抑制し、表示ユニット２を均一に照明できる。さらに、異方性散乱シート９ａを介在させるだけで、表示ユニット２を均一に照明できるので、面光源ユニット３ａおよび表示装置（特に、液晶表示装置）１ａの構造を簡素化でき、表示ユニット２による表示データを鮮明に視認できる。
【００４５】
図３は本発明の面光源ユニットを含む液晶表示装置の他の例を示す概略分解斜視図である。
【００４６】
この例では、液晶表示装置１ｂの面光源ユニット３ｂは、前記図１の装置と同様に、導光部材５と、この導光部材の出射面側に順次配設された等方性拡散シート７ｂ及びプリズムシート８ｂとを備えている。そして、管状光源４ｂの軸方向をＸ軸方向とするとき、プリズムシート８ｂ上には、光を異方的に散乱させる異方性散乱シート９ｂが主たる光散乱方向を表示ユニット２の横方向（Ｘ軸方向）に向けて配設されており、異方性散乱シート９ｂは、前記プリズムシート８ｂにより集光された光を、表示ユニット２の縦方向（Ｙ軸方向）よりも主にＸ軸方向（横方向）へ異方的に散乱している。
【００４７】
このような構造の表示装置では、輝度分布が不均一で異方性のある管状光源４ｂを用いても、前記異方性散乱シート９ｂが、シートの透過光を、分散相（分散相粒子）の長軸方向（Ｙ軸方向）と直交する方向（Ｘ軸方向）に強く散乱する。そのため、表示面の横方向（Ｘ軸方向）における輝度の角度依存性を大きく低減でき、表示ユニット２を均一に照明でき、表示面での表示を鮮明に視認できる。
【００４８】
なお、等方性拡散シート、プリズムシートおよび異方性散乱シートは、導光部材と表示ユニットとの間に配設すればよく、等方性拡散シート、プリズムシートおよび異方性散乱シートの配設順序は特に制限されない。すなわち、異方性散乱シートは、前記導光部材と前記表示ユニットとの間に配設すればよく、例えば、異方性散乱シートは、バックライトの導光板の出射面（又はフロント面）上、拡散シート上、プリズムシート上、表示ユニットの入射面（又は裏面）のいずれに配置又は積層してもよく、導光部材と表示ユニットとの間に遊離して介在させてもよい。異方性散乱シートは、通常、プリズムシートよりもフロント側に配置され、好ましくはプリズムシート上に配置又は積層される。このような配置では、透過型液晶表示装置の表示面に対する所定方向の角度による輝度（特に一方向の輝度）の低下を抑制できる。また、プリズムシート上に異方性散乱シートを配設すると、傷つき易いプリズムシートの保護フィルムとして機能させることもでき、経済的にも有利である。
【００４９】
異方性散乱シートの配設方向は、特に制限されず、表示ユニットの表示面の適当な方向、例えば、主たる散乱方向を表示面の縦方向、横方向や斜め方向などに向けて配設できる。好ましい面光源ユニットでは、管状光源の軸方向をＸ軸方向とするとき、主たる光散乱方向を管状光源のＹ軸方向に向けて異方性散乱シートが配設されており、好ましい表示装置では、主たる光散乱方向を表示ユニットの表示面の横方向に向けて異方性散乱シートが配設されている。
【００５０】
なお、等方性拡散シートとしては、透明性の高い連続相と、この連続相中に平均アスペクト比＝約１程度で分散し、かつ前記連続相と屈折率が異なる分散相とで構成でき、連続相は透明性樹脂やガラスなどで形成でき、分散相は透明性樹脂や気泡などで形成できる。等方性拡散シートは、導光部材とプリズムシートとの間に介在させるのが好ましいものの、必要であれば、プリズムシートと異方性散乱シートとの間に介在させてもよい。
【００５１】
また、プリズムシートの構造は特に制限されず、種々の構造、例えば、断面三角形状、断面台形状、断面正弦波状などの凹凸部（凸部又は溝部）で構成された凹凸列（又はプリズム列）を基材シートの前面／背面に形成したシートであってもよく、凹凸部を規則的又はランダムに散在させたシートであってもよい。前記管状光源の軸方向（Ｘ軸方向）に対するプリズムシートの配設方向は特に制限されず、プリズム列の延出方向をＸ軸方向又はＹ軸方向に向けてプリズムシートを配設してもよい。また、必要であれば、プリズム列の延出方向を交差させて、例えば、Ｘ軸方向とＹ軸方向に向けて２つのプリズムシートを配設してもよい。
【００５２】
さらに、表示ユニットは、液晶表示ユニットに限定されることなく、種々の表示パネルが利用できる。液晶表示ユニットは、液晶層だけでなく、カラーフィルター、偏光板（又は偏光フィルム）、位相差板などの種々の光学部材又は素子で構成できる。例えば、前記の例のように、液晶表示ユニットは、第１の偏光フィルム，第１のガラス基板、このガラス基板に形成された第１の電極，この電極上に積層された第１の配向膜，液晶層，第２の配向膜，第２の電極，カラーフィルター，第２のガラス基板，および第２の偏光フィルムを順次積層することにより形成してもよい。
【００５３】
なお、前記導光部材（導光板）は、通常、表示ユニットに対して略平行な平坦面（出射面）を有しており、反射層側の面は管状光源に隣接する側の厚みが大きくなるように下方に傾斜していてもよい。管状光源としては、通常、冷陰極管（蛍光管）を利用する場合が多く、単一又は複数の管状光源を用いてもよい。
【００５４】
上記面光源装置を用いた透過型液晶表示装置では、表示面に対する視野角度（例えば、水平方向などの一定方向の角度）による輝度の低下を抑制できる。なお、通常、透過型液晶表示装置をオフィスで使用する場合、使用者は表示面の横方向（水平方向）に見る角度を変えることが多い。そのため、表示ユニットにおいて、主たる散乱方向が横方向（又は水平方向）となるように異方性散乱シートの配置すれば、表示面の横方向に対して輝度の変化が少ない面光源装置とすることができ、日常的に透過型液晶表示装置を使用する所謂業務作業者の作業効率を改善でき、作業者の疲労を軽減できる。
【００５５】
［異方性散乱シート］
異方性散乱シートは、入射光を光の進行方向に散乱可能であり、等方的な散乱を示すのではなく、所定の方向（例えば、Ｙ軸方向）に強く、しかも前記所定の方向での散乱角度が大きくなっても、所定の方向に対して直交する方向（Ｘ軸方向）での散乱角度よりも散乱強度が強いフィルムであればよい。
【００５６】
輝度分布を均一化し、表示面に対する角度による輝度の減少を少なくするため、好ましい異方性散乱シートは、入射光を主として光の進行方向に散乱可能であり、異方的光散乱性を有している。すなわち、散乱角θと散乱光強度Ｆとの関係を示す光散乱特性Ｆ（θ）において、Ｘ軸方向の光散乱特性をＦｘ（θ）、Ｘ軸方向と直交するＹ軸方向の光散乱特性をＦｙ（θ）とするとき、所定の散乱角θで、少なくとも式Ｆｙ（θ）／Ｆｘ（θ）＞１（例えば、Ｆｙ（θ）／Ｆｘ（θ）＝１．５〜１０００００程度）を充足しており、好ましくはＦｙ（θ）／Ｆｘ（θ）≧２（例えば、Ｆｙ（θ）／Ｆｘ（θ）＝２．５〜５０００００程度）、さらに好ましくはＦｙ（θ）／Ｆｘ（θ）≧３（例えば、Ｆｙ（θ）／Ｆｘ（θ）＝４〜３００００程度）、特にＦｙ（θ）／Ｆｘ（θ）≧５（例えば、Ｆｙ（θ）／Ｆｘ（θ）＝５．５〜２００００程度）を充足していてもよい。なお、異方性散乱シートのＸ軸方向は、通常、分散相の長軸方向である。
【００５７】
上記のような光散乱特性を充足する所定の散乱角θ（又は散乱角θの範囲）は、特に限定されないが、例えば、θ＝５〜４０°（例えば、５．１〜４０°）、好ましくは６〜３５°、さらに好ましくは１０〜３０°程度であってもよい。
【００５８】
また、本発明の異方性散乱シートは、異方的散乱性を有しつつ、異方性散乱シートとしての機能を阻害しない範囲において、比較的低角度側において、等方的又はほぼ等方的な光散乱性を有していてもよい。例えば、本発明のシートは、低角度［例えば、散乱角θが５°以下（例えば、０〜５°、好ましくは１〜４．５°、さらに好ましくは２〜４．３°程度）］において、Ｆｙ（θ）／Ｆｘ（θ）の値がほぼ１（例えば、０．８〜１．２、好ましくは０．９〜１．１、さらに好ましくは０．９５〜１．０５、特に１）である角度θが存在していてもよい。なお、このような等方的な光散乱性を有するシートは、比較的高角度側（例えば、散乱角θ＝１０〜３０°程度の範囲）において、異方的散乱性を有していればよく、式Ｆｙ（θ）／Ｆｘ（θ）＞１を充足する範囲で比較的低い異方散乱性、例えば、散乱角θ＝１０〜３０°において、Ｆｙ（θ）／Ｆｘ（θ）＝１．０１〜３００（例えば、１．１〜２００）、好ましくは１．５〜１５０（例えば、２〜１００）、さらに好ましくは２〜８０（例えば、３〜６０）程度を充足していてもよい。
【００５９】
なお、このような低角度における等方的な光散乱性は、例えば、後述する粗面化処理などにより簡便に付与できる。
【００６０】
異方性散乱シートは、管状光源の軸方向をＸ軸方向とすると、Ｙ軸方向に光を強く散乱する。そのため、異方性散乱シートの分散相の長軸方向を縦方向に向けて配設すると、光を横方向へ強く散乱させることができ、表示面に対する横方向の角度が大きく異なっても輝度の低下を抑制でき、表示面での表示を鮮明に視認できる。
【００６１】
なお、散乱特性Ｆ（θ）は、例えば、図４に示すような測定装置を用いて測定できる。この装置は、異方性散乱シート９に対してレーザ光を照射するためのレーザ光照射装置（NIHON KAGAKU ENG NEO-20MS）２１と、異方性散乱シート９を透過したレーザ光の強度を測定するための検出器２２とを備えている。そして、異方性散乱シート９に対して９０°の角度で（垂直に）レーザ光を照射し、フィルムにより拡散された光の強度（拡散強度）Ｆを拡散角度θに対して測定（プロット）することにより光散乱特性を求めることができる。
【００６２】
異方性散乱シートは、光散乱の異方性が高いと、所定の方向における散乱の角度依存性をより少なくでき、そのため、輝度の角度依存性もより少なくできる。前記異方性拡散シートでは、表示面に対して垂直な角度を０°としたとき、表示面に対する角度２０°を越えて、角度４０°以上の角度でも輝度の低下を抑制できる。
【００６３】
このような特性は、表示面の正面輝度に対する角度（θ）での輝度の割合や、２つの角度（θ）での輝度の割合で表現することができる。すなわち、本発明の面光源ユニットを用いると、上記割合の値を小さくできる。例えば、表示面に対して垂直な角度（θ＝０°）での正面輝度（Ｎ（０°））と、角度１８°での輝度（ Ｎ（１８°））や角度４０°での輝度（Ｎ（４０°））との割合、角度１８°での輝度（ Ｎ（１８°））と角度４０°での輝度（Ｎ（４０°））との比を小さくできる。これらの比を小さくすることにより、例えば、従来の構成の液晶表示装置のプリズムシート上に異方性散乱シートを配置することにより、ＴＣＯ９９規格を充足する業務用モニターに適合する透過型液晶表示装置を供給できる。
【００６４】
異方性散乱シートは、異方性光散乱層で少なくとも構成されている。そして、この異方性光散乱層は、連続相（樹脂連続相など）と、この連続相中に分散した分散相（粒子状、繊維状分散相など、特に粒子状分散相）とで構成されており、前記連続相と分散相とは、互いに屈折率が異なるとともに、通常、互いに非相溶又は難相溶である。連続相および分散相は、通常、透明性物質で形成できる。
【００６５】
連続相及び分散相を構成する樹脂には、熱可塑性樹脂（オレフィン系樹脂、ハロゲン含有樹脂（フッ素系樹脂を含む）、ビニルアルコール系樹脂、ビニルエステル系樹脂、（メタ）アクリル系樹脂、スチレン系樹脂、ポリエステル系樹脂、ポリアミド系樹脂、ポリカーボネート系樹脂、セルロース誘導体など）および熱硬化性樹脂（エポキシ樹脂、不飽和ポリエステル樹脂、ジアリルフタレート樹脂、シリコーン樹脂など）などが挙げられる。好ましい樹脂は熱可塑性樹脂である。
【００６６】
オレフィン系樹脂には、例えば、Ｃ2-6オレフィンの単独又は共重合体（ポリエチレン、エチレン−プロピレン共重合体などのエチレン系樹脂、ポリプロピレン、プロピレン−エチレン共重合体、プロピレン−ブテン共重合体などのポリプロピレン系樹脂、ポリ（メチルペンテン−１）、プロピレン−メチルペンテン共重合体など）、Ｃ2-6オレフィンと共重合性単量体との共重合体（エチレン−（メタ）アクリル酸共重合体、エチレン−（メタ）アクリル酸エステル共重合体など）などが挙げられる。
【００６７】
ハロゲン含有樹脂としては、ハロゲン化ビニル系樹脂（ポリ塩化ビニル、ポリテトラフルオロエチレン、ポリクロロトリフルオロエチレン、ポリビニルフルオライドなどの塩化ビニル又はフッ素含有単量体の単独重合体、テトラフルオロエチレン−ヘキサフルオロプロピレン共重合体、テトラフルオロエチレン−パーフルオロアルキルビニルエーテル共重合体などの塩化ビニル又はフッ素含有単量体の共重合体、塩化ビニル−酢酸ビニル共重合体、塩化ビニル−（メタ）アクリル酸エステル共重合体、テトラフルオロエチレン−エチレン共重合体などの塩化ビニル又はフッ素含有単量体と共重合性単量体との共重合体など）、ハロゲン化ビニリデン系樹脂（ポリ塩化ビニリデン、ポリビニリデンフルオライド、又は塩化ビニル又はフッ素含有ビニリデン単量体と他の単量体との共重合体）などが挙げられる。
【００６８】
ビニルアルコール系樹脂の誘導体には、ポリビニルアルコール、エチレン−ビニルアルコール共重合体などが含まれる。ビニルエステル系樹脂としては、ビニルエステル系単量体の単独又は共重合体（ポリ酢酸ビニルなど）、ビニルエステル系単量体と共重合性単量体との共重合体（酢酸ビニル−エチレン共重合体、酢酸ビニル−塩化ビニル共重合体、酢酸ビニル−（メタ）アクリル酸エステル共重合体など）などが挙げられる。
【００６９】
（メタ）アクリル系樹脂としては、例えば、ポリ（メタ）アクリル酸メチルなどのポリ（メタ）アクリル酸エステル、メタクリル酸メチル−（メタ）アクリル酸共重合体、メタクリル酸メチル−（メタ）アクリル酸エステル−（メタ）アクリル酸共重合体、メタクリル酸メチル−（メタ）アクリル酸エステル共重合体、（メタ）アクリル酸エステル−スチレン共重合体（ＭＳ樹脂など）などが挙げられる。好ましい（メタ）アクリル系樹脂には、ポリ（メタ）アクリル酸Ｃ1-6アルキル、メタクリル酸メチル−アクリル酸エステル共重合体などが含まれる。
【００７０】
スチレン系樹脂には、スチレン系単量体の単独又は共重合体（ポリスチレン、スチレン−α−メチルスチレン共重合体など）、スチレン系単量体と共重合性単量体との共重合体（スチレン−アクリロニトリル共重合体（ＡＳ樹脂）、スチレン−（メタ）アクリル酸エステル共重合体（スチレン−メタクリル酸メチル共重合体など）、スチレン−無水マレイン酸共重合体など）などが挙げられる。
【００７１】
ポリエステル系樹脂には、テレフタル酸などの芳香族ジカルボン酸とアルキレングリコールとを用いた芳香族ポリエステル（ポリエチレンテレフタレート、ポリプロピレンテレフタレート、ポリブチレンテレフタレートなどのポリアルキレンテレフタレート、ポリエチレンナフタレート、ポリブチレンナフタレートなどのポリアルキレンナフタレートなどのホモポリエステル、アルキレンアリレート単位を主成分（例えば、５０モル％以上、好ましくは７５〜１００モル％、さらに好ましくは８０〜１００モル％）として含むコポリエステルなど）、アジピン酸などの脂肪族ジカルボン酸を用いた脂肪族ポリエステル、液晶性ポリエステルなどが含まれる。
【００７２】
ポリアミド系樹脂としては、ナイロン４６、ナイロン６、ナイロン６６、ナイロン６１０、ナイロン６１２、ナイロン１１、ナイロン１２などの脂肪族ポリアミド、キシリレンジアミンアジペート（ＭＸＤ−６）などの芳香族ポリアミドなどが挙げられる。ポリアミド系樹脂は、ホモポリアミドに限らずコポリアミドであってもよい。
【００７３】
ポリカーボネート系樹脂には、ビスフェノール類（ビスフェノールＡなど）をベースとする芳香族ポリカーボネート、ジエチレングリコールビスアリルカーボネートなどの脂肪族ポリカーボネートなどが含まれる。
【００７４】
セルロース誘導体としては、セルロースエステル（セルロースアセテート、セルロースプロピオネート、セルロースブチレート、セルロースフタレートなど）、セルロースカーバメート類（セルロースフェニルカーバメートなど）、セルロースエーテル類（アルキルセルロース、ベンジルセルロース、ヒドロキシアルキルセルロース、カルボキシメチルセルロース、シアノエチルセルロースなど）が挙げられる。
【００７５】
なお、前記樹脂成分は、必要に応じて、変性（例えば、ゴム変性）されていてもよい。
【００７６】
また、前記樹脂成分で連続相マトリックスを構成し、このマトリックス樹脂に分散相成分をグラフト又はブロック共重合してもよい。このような重合体としては、例えば、ゴムブロック共重合体（スチレン−ブタジエン共重合体（ＳＢ樹脂）など）、ゴムグラフトスチレン系樹脂（アクリロニトリル−ブタジエン−スチレン共重合体（ＡＢＳ樹脂）など）などが例示できる。
【００７７】
繊維状分散相には、有機繊維、無機繊維などが含まれる。有機繊維は、耐熱性有機繊維、例えば、アラミド繊維、全芳香族ポリエステル繊維、ポリイミド繊維などであってもよい。無機繊維としては、例えば、繊維状フィラー（ガラス繊維，シリカ繊維，アルミナ繊維，ジルコニア繊維などの無機繊維）、薄片状フィラー（マイカなど）などが挙げられる。
【００７８】
連続相又は分散相を構成する好ましい成分には、オレフィン系樹脂、（メタ）アクリル系樹脂、スチレン系樹脂、ポリエステル系樹脂、ポリアミド系樹脂、ポリカーボネート樹脂などが含まれる。また、前記連続相及び／又は分散相を構成する樹脂は結晶性又は非晶性であってもよく、連続相及び分散相を非結晶性樹脂で構成してもよい。好ましい態様において、結晶性樹脂と非晶性樹脂とを組み合わせることができる。すなわち、連続相及び分散相のうち一方の相（例えば、連続相）を結晶性樹脂で構成し、他方の相（例えば、分散相）を非結晶性樹脂で構成できる。
【００７９】
結晶性樹脂としては、オレフィン系樹脂（ポリプロピレン、プロピレン−エチレン共重合体などのプロピレン含量が９０モル％以上のポリプロピレン系樹脂、ポリ（メチルペンテン−１）など）、ビニリデン系樹脂（塩化ビニリデン系樹脂など）、芳香族ポリエステル系樹脂（ポリアルキレンテレフタレート、ポリアルキレンナフタレートなどのポリアルキレンアリレートホモポリエステル、アルキレンアリレート単位の含有量が８０モル％以上のコポリエステル、液晶性芳香族ポリエステルなど）、ポリアミド系樹脂（ナイロン４６，ナイロン６，ナイロン６６などの短鎖セグメントを有する脂肪族ポリエステルなど）などが例示できる。これらの結晶性樹脂は単独で又は二種以上組み合わせて使用できる。
【００８０】
結晶性樹脂（結晶性ポリプロピレン系樹脂など）の結晶化度は、例えば、１０〜８０％程度、好ましくは２０〜７０％程度、さらに好ましくは３０〜６０％程度である。
【００８１】
連続相を構成する樹脂としては、通常、透明性および熱安定性の高い樹脂が使用される。好ましい連続相を構成する樹脂は、溶融特性として流動性の高い結晶性樹脂である。このような樹脂と分散相を構成する樹脂とを組み合わせると、分散相との均一なコンパウンド化が可能である。連続相を構成する樹脂として融点又はガラス転移温度の高い樹脂（特に、融点の高い結晶性樹脂）を用いると、熱安定性及びフィルム加工性に優れており、溶融製膜での引き落とし率を高くしたり、溶融製膜によるフィルム化が容易である。そのため、異方的散乱特性を向上させるための配向処理（又は一軸延伸処理）を比較的高温（例えば、１３０〜１５０℃程度）で行うことができ、加工が容易であり、分散相を容易に配向できる。さらには、表示装置（液晶表示装置など）の部品として使用しても、広い温度範囲（例えば、室温〜８０℃程度の範囲）で安定である。また、結晶性樹脂（結晶性ポリプロピレン樹脂など）は、一般に、廉価である。好ましい結晶性樹脂には、廉価であり、熱安定性の高い結晶性ポリプロピレン系樹脂が含まれる。
【００８２】
なお、連続相を構成する樹脂は、融点又はガラス転移温度が１３０〜２８０℃程度、好ましくは１４０〜２７０℃程度、さらに好ましくは１５０〜２６０℃程度の樹脂であってもよい。
【００８３】
非結晶性樹脂としては、例えば、ビニル系重合体（アイオノマー、エチレン−酢酸ビニル共重合体、エチレン−（メタ）アクリル酸エステル共重合体、ポリ塩化ビニル、塩化ビニル−酢酸ビニル共重合体、ポリ酢酸ビニル、ビニルアルコール系樹脂などのビニル系単量体の単独又は共重合体など）、（メタ）アクリル系樹脂（ポリメタクリル酸メチル、メタクリル酸メチル−スチレン共重合体（ＭＳ樹脂）など）、スチレン系樹脂（ポリスチレン、ＡＳ樹脂、スチレン−メタクリル酸メチル共重合体など）、ポリカーボネート系重合体、非晶性ポリエステル系樹脂（脂肪族ポリエステル、ジオール成分及び／又は芳香族ジカルボン酸成分の一部が置換されたポリアルキレンアリレートコポリエステル、ポリアリレート樹脂など）、ポリアミド系樹脂（長鎖セグメントを有する脂肪族ポリアミド、非結晶性芳香族ポリアミド）、熱可塑性エラストマー（ポリエステルエラストマー、ポリオレフィンエラストマー、ポリアミドエラストマー、スチレン系エラストマーなど）などが例示できる。前記非晶性ポリエステル系樹脂において、ポリアルキレンアリレートコポリエステルとしては、ジオール成分（Ｃ2-4アルキレングリコール）及び／又は芳香族ジカルボン酸成分（テレフタル酸、ナフタレンジカルボン酸）の一部（例えば、１０〜８０モル％、好ましくは２０〜８０モル％、さらに好ましくは３０〜７５モル％程度）として、ジエチレングリコール、トリエチレングリコールなどの（ポリ）オキシアルキレングリコール、シクロヘキサンジメタノール、フタル酸、イソフタル酸、脂肪族ジカルボン酸（アジピン酸など）から選択された少なくとも一種を用いたコポリエステルなどが含まれる。これらの非結晶性樹脂は単独で又は二種以上組み合わせて使用できる。
【００８４】
分散相を構成する樹脂としては、通常、透明性が高く、一軸延伸温度などの配向処理温度で容易に変形し、実用的な熱安定性を有する樹脂が使用される。特に、連続相よりも低い融点又はガラス転移温度を有する樹脂を用いると、一軸延伸などの配向処理により分散相粒子のアスペクト比を容易に高めることができる。なお、分散相を構成する樹脂の融点又はガラス転移温度は、前記連続相を構成する樹脂よりも低い場合が多く、例えば、５０〜１８０℃程度、好ましくは６０〜１７０℃程度、さらに好ましくは７０〜１５０℃程度の樹脂であってもよい。
【００８５】
分散相を構成する非結晶性樹脂のうち、非結晶性コポリエステル系樹脂およびポリスチレン系樹脂から選択された少なくとも一種の樹脂が好ましい。分散相を非晶性コポリエステル系樹脂で構成すると、透明性が高いだけでなく、ガラス転移温度が、例えば、約８０℃程度であるため、一軸延伸などの配向処理温度で分散相を容易に変形させることができ、成形後も所定の温度範囲（例えば、室温〜約８０℃程度）で安定化できる。また、非結晶性コポリエステル（例えば、エチレングリコール／シクロヘキサンジメタノール＝１０／９０〜６０／４０（モル％）、好ましくは２５／７５〜５０／５０（モル％）程度のジオール成分を用いたポリエチレンテレフタレートコポリエステルなど）は、屈折率が高く（例えば、１．５７程度）、前記結晶性樹脂（ポリプロピレン系樹脂など）とのコンパウンド化が比較的良好である。
【００８６】
ポリスチレン系樹脂は、屈折率および透明性が高く、ガラス転移温度が約１００〜１３０℃と高いので、耐熱性に優れた異方性散乱シートを調製できる。また、廉価なポリスチレン系樹脂は、連続相用樹脂としての結晶性樹脂（ポリプロピレン系樹脂など）に対して比較的少量の割合で、しかも溶融製膜の比較的低い引き落とし比率で、好適な異方性散乱シートを調製できる。また、溶融製膜後、圧延する場合、非常に高い異方性を示す。
【００８７】
連続相を構成する結晶性樹脂と分散相を構成する非結晶性樹脂との組合せとしては、例えば、結晶性ポリオレフィン系樹脂（結晶性ポリプロピレン樹脂など）と非結晶性ポリエステル（ポリアルキレンテレフタレートコポリエステルなどのポリアルキレンアリレートコポリエステルなど）およびポリスチレン系樹脂から選択された少なくとも一種の樹脂との組合せなどが例示できる。
【００８８】
連続相と分散相とは、互いに屈折率の異なる成分で構成されている。互いに屈折率が異なる成分を用いると、フィルムに光拡散性を付与できる。連続相と分散相との屈折率の差は、例えば、０．００１以上（例えば、０．００１〜０．３程度）、好ましくは０．００５〜０．３程度、さらに好ましくは０．０１〜０．１程度である。
【００８９】
このような特定の屈折率差を与える樹脂の組合わせとしては、例えば、次のような組合わせが挙げられる。
【００９０】
（１）オレフィン系樹脂（特に、プロピレン系樹脂）と、アクリル系樹脂、スチレン系樹脂、ポリエステル系樹脂、ポリアミド系樹脂、及びポリカーボネート樹脂から選択された少なくとも一種との組合わせ、（２）スチレン系樹脂と、ポリエステル系樹脂、ポリアミド系樹脂、及びポリカーボネート樹脂から選択された少なくとも一種との組合わせ、（３）ポリエステル系樹脂と、ポリアミド系樹脂及びポリカーボネート樹脂から選択された少なくとも一種との組合わせ。
【００９１】
異方性散乱シートは、必要に応じて、連続相および分散相に対する相溶化剤（又は相容化剤）を含有してもよい。相溶化剤を用いると、連続相と分散相との混和性および親和性を高めることができ、フィルムを配向処理しても欠陥（ボイドなどの欠陥）が生成するのを防止でき、フィルムの透明性の低下を防止できる。さらに、連続相と分散相との接着性を高めることができ、フィルムを一軸延伸しても、延伸装置への分散相の付着を低減できる。
【００９２】
相溶化剤としては、連続相および分散相の種類に応じて慣用の相溶化剤から選択でき、例えば、オキサゾリン化合物、変性基（カルボキシル基、酸無水物基、エポキシ基、オキサゾリニル基など）で変性された変性樹脂、ジエン又はゴム含有重合体［例えば、ジエン系単量体単独又は共重合性単量体（芳香族ビニル単量体など）との共重合により得られるジエン系共重合体（ランダム共重合体など）；アクリロニトリル−ブタジエン−スチレン共重合体（ＡＢＳ樹脂）などのジエン系グラフト共重合体；スチレン−ブタジエン（ＳＢ）ブロック共重合体、水素化スチレン−ブタジエン（ＳＢ）ブロック共重合体、水素化スチレン−ブタジエン−スチレンブロック共重合体（ＳＥＢＳ）、水素化（スチレン−エチレン／ブチレン−スチレン）ブロック共重合体などのジエン系ブロック共重合体又はそれらの水素添加物など］、前記変性基（エポキシ基など）で変性したジエン又はゴム含有重合体などが例示できる。これらの相溶化剤は単独で又は二種以上組み合わせて使用できる。
【００９３】
相溶化剤としては、通常、ポリマーブレンド系の構成樹脂と同じ又は共通する成分を有する重合体（ランダム、ブロック又はグラフト共重合体）、ポリマーブレンド系の構成樹脂に対して親和性を有する重合体（ランダム、ブロック又はグラフト共重合体）などが使用される。
【００９４】
ジエン系単量体としては、共役ジエン、例えば、ブタジエン、イソプレン、１，３−ペンタジエン、２，３−ジメチル−１，３−ブタジエン、ピペリレン、３−ブチル−１，３−オクタジエン、フェニル−１，３−ブタジエンなどの置換基を有していてもよいＣ4-20共役ジエンが挙げられる。共役ジエンは、単独で又は二種以上組み合わせて用いてもよい。これらの共役ジエンのうち、ブタジエン、イソプレンが好ましい。
【００９５】
芳香族ビニル単量体としては、例えば、スチレン、α−メチルスチレン、ビニルトルエン（ｐ−メチルスチレンなど）、ｐ−ｔ−ブチルスチレン、ジビニルベンゼン類、１，１−ジフェニルスチレンなどが挙げられる。これらの芳香族ビニル単量体のうち、スチレンが好ましい。（メタ）アクリル系単量体としては、（メタ）アクリル酸アルキル（（メタ）アクリル酸メチルなど）、（メタ）アクリロニトリルなどが含まれる。マレイミド系単量体としては、マレイミド、Ｎ−アルキルマレイミド、Ｎ−フェニルマレイミドなどが例示できる。これらの単量体は、単独で又は二種以上組み合わせて使用できる。
【００９６】
なお、変性は、変性基に対応する単量体（例えば、カルボキシル基変性では（メタ）アクリル酸などのカルボキシル基含有単量体、酸無水物基変性では無水マレイン酸、エステル基変性では（メタ）アクリル系単量体、マレイミド基変性ではマレイミド系単量体、エポキシ変性では、グリシジル（メタ）アクリレートなどのエポキシ基含有単量体）を共重合することにより行うことができる。また、エポキシ変性は、不飽和二重結合のエポキシ化により行うことができる。
【００９７】
好ましい相溶化剤は、未変性又は変性ジエン系共重合体、特に変性ブロック共重合体（例えば、エポキシ化されたスチレン−ブタジエン−スチレン（ＳＢＳ）ブロック共重合体などのエポキシ化ジエン系ブロック共重合体又はエポキシ変性ジエン系ブロック共重合体）である。エポキシ化ジエン系ブロック共重合体は、透明性が高いだけでなく、軟化温度もが約７０℃程度と比較的高く、連続相と分散相との多くの組み合わせにおいて樹脂を相溶化させ、分散相を均一に分散できる。
【００９８】
前記ブロック共重合体は、例えば、共役ジエンブロック又はその部分水素添加ブロックと、芳香族ビニルブロックとで構成できる。エポキシ化ジエン系ブロック共重合体において、前記共役ジエンブロックの二重結合の一部又は全部がエポキシ化されている。
【００９９】
芳香族ビニルブロックと共役ジエンブロック（又はその水素添加ブロック）との割合（重量比）は、例えば、前者／後者＝５／９５〜８０／２０程度（例えば、２５／７５〜８０／２０程度）、さらに好ましくは１０／９０〜７０／３０程度（例えば、３０／７０〜７０／３０程度）であり、通常、５０／５０〜８０／２０程度である。
【０１００】
ブロック共重合体の数平均分子量は、例えば、５，０００〜１，０００，０００程度、好ましくは７，０００〜９００，０００程度、さらに好ましくは１０，０００〜８００，０００程度の範囲から選択できる。分子量分布［重量平均分子量（Ｍｗ）と数平均分子量（Ｍｎ）との比（Ｍｗ／Ｍｎ）］は、例えば、１０以下（１〜１０程度）、好ましくは１〜５程度である。
【０１０１】
ブロック共重合体の分子構造は、直線状、分岐状、放射状あるいはこれらの組み合わせであってもよい。ブロック共重合体のブロック構造としては、例えば、モノブロック構造、テレブロック構造などのマルチブロック構造、トリチェインラジアルテレブロック構造、テトラチェインラジアルテレブロック構造などが例示できる。このようなブロック構造としては、芳香族ジエンブロックをＸ、共役ジエンブロックをＹとするとき、例えば、Ｘ−Ｙ型、Ｘ−Ｙ−Ｘ型、Ｙ−Ｘ−Ｙ型、Ｙ−Ｘ−Ｙ−Ｘ型、Ｘ−Ｙ−Ｘ−Ｙ型、Ｘ−Ｙ−Ｘ−Ｙ−Ｘ型、Ｙ−Ｘ−Ｙ−Ｘ−Ｙ型、（Ｘ−Ｙ−）4Ｓｉ型、（Ｙ−Ｘ−）4Ｓｉ型などが例示できる。
【０１０２】
エポキシ化ジエン系ブロック共重合体中のエポキシ基の割合は、特に制限されないが、オキシランの酸素濃度として、例えば、０．１〜８重量％、好ましくは０．５〜６重量％、さらに好ましくは１〜５重量％程度である。エポキシ化ブロック共重合体のエポキシ当量（ＪＩＳ Ｋ ７２３６）は、例えば、３００〜１０００程度、好ましくは５００〜９００程度、さらに好ましくは６００〜８００程度であってもよい。
【０１０３】
相溶化剤を構成するエポキシ化ブロック共重合体（エポキシ化ＳＢＳブロック共重合体など）は、前記のように、透明性が高いだけでなく、軟化温度が比較的高温（約７０℃程度）であり、連続相と分散相との多くの組み合わせにおいて有効に相溶化でき、分散相を均一に分散できる。また、芳香族ビニルブロック（スチレンブロックなど）の含有量が６０〜８０重量％程度のエポキシ化ブロック共重合体は、屈折率が比較的高く（例えば、約１．５７）、しかも前記分散相の樹脂（非晶性コポリエステルなど）と近似する屈折率を有しているため、分散相樹脂による光散乱性を維持しながら分散相を均一に分散できる。
【０１０４】
なお、相溶化剤（エポキシ化ブロック共重合体など）の屈折率は、分散相樹脂と略同程度（例えば、分散相樹脂との屈折率の差が、０〜０．０５程度、好ましくは０〜０．０３、さらに好ましくは０〜０．０２５、特に０．００１〜０．２程度）であってもよい。
【０１０５】
前記エポキシ化ブロック共重合体は、慣用の方法により製造されたジエン系ブロック共重合体（又は部分的に水素添加されたブロック共重合体）をエポキシ化することにより製造できる。エポキシ化は、慣用のエポキシ化方法、例えば、不活性溶媒中、エポキシ化剤（過酸類、ハイドロパーオキサイド類など）により前記ブロック共重合体をエポキシ化する方法により得ることができる。エポキシ化ジエン系ブロック共重合体の単離又は精製は、適当な方法、例えば、貧溶媒を用いて共重合体を沈殿させる方法、撹拌下、熱水に共重合体を添加し溶媒を留去する方法、直接脱溶媒法などにより行うことができる。
【０１０６】
相溶化剤の使用量は、例えば、樹脂組成物全体の０．１〜２０重量％、好ましくは０．５〜１５重量％、さらに好ましくは１〜１０重量％程度の範囲から選択できる。
【０１０７】
異方性散乱シートにおいて、連続相と分散相と相溶化剤との好ましい組合せには、透明性及び熱安定性が高い樹脂（結晶性ポリプロピレン系樹脂などの結晶性樹脂など）で構成された連続相と、透明性及び熱変形性が高く、ある程度の熱安定性を有する樹脂（非結晶性コポリエステル、ポリスチレン系樹脂などの非晶性樹脂など）で構成された分散相と、エポキシ化ブロック共重合体で構成された相溶化剤との組合せが含まれる。
【０１０８】
異方性散乱シートにおいて、連続相と分散相との割合は、樹脂の種類や溶融粘度、光拡散性などに応じて、例えば、前者／後者（重量比）＝９９／１〜３０／７０（例えば、９５／５〜４０／６０（重量比））程度、好ましくは９９／１〜５０／５０（例えば、９５／５〜５０／５０（重量比））程度、さらに好ましくは９９／１〜７５／２５程度の範囲から適宜選択できる。
【０１０９】
好ましい前記異方性散乱シートにおいて、連続相、分散相、及び相溶化剤の割合は、例えば、以下の通りである。
【０１１０】
（１）連続相／分散相（重量比）＝９９／１〜５０／５０程度、好ましくは９８／２〜６０／４０程度、さらに好ましくは９０／１０〜６０／４０程度、特に８０／２０〜６０／４０程度、（２）分散相／相溶化剤（重量比）＝９９／１〜５０／５０程度、好ましくは９９／１〜７０／３０程度、さらに好ましくは９８／２〜８０／２０程度。
【０１１１】
このような割合で各成分を用いると、予め各成分をコンパウンド化することなく、各成分のペレットを直接的に溶融混練しても、均一に分散相を分散でき、一軸延伸などの配向処理によりボイドが発生するのを防止でき、透過率の高い異方性散乱シートを得ることができる。
【０１１２】
より具体的には、例えば、（ａ）連続相としての結晶性ポリプロピレン系樹脂、分散相としての非結晶性コポリエステル系樹脂、相溶化剤としてのエポキシ化ＳＢＳ（スチレン−ブタジエン−スチレンブロック共重合体）を、連続相／分散相＝９９／１〜５０／５０（重量比）（特に８０／２０〜６０／４０（重量比））、分散相／相容化剤＝９９／１〜５０／５０（重量比）（特に９８／２〜８０／２０（重量比））の割合で含む樹脂組成物、（ｂ）連続相としての結晶性ポリプロピレン系樹脂、分散相としてのポリスチレン系樹脂、相溶化剤としてのエポキシ化ＳＢＳを、連続相／分散相＝９９／１〜５０／５０（重量比）（特に９０／１０〜７０／３０（重量比））、分散相／相容化剤＝９９／１〜５０／５０（重量比）（特に９８／２〜８０／２０（重量比））の割合で含む樹脂組成物を用いると、コンパウンド化が容易であり、原材料をフィードするだけで、コンパウンド化しながら溶融製膜でき、一軸延伸してもボイドが発生せず、透過率の高い異方性拡散フィルムを形成できる。
【０１１３】
異方性散乱シートにおいて、分散相（又は分散相粒子、粒子状又は繊維状にかかわらず粒子状分散相、分散相粒子などということがある）は、長軸の平均長さＬと短軸の平均長さＷとの比（平均アスペクト比、Ｌ／Ｗ）が１より大きく、かつ分散相の長軸方向は一方の方向（例えば、フィルムのＸ軸方向）に配向している。好ましい平均アスペクト比（Ｌ／Ｗ）は、例えば、１．１〜１０００程度（例えば、２〜８００程度）、好ましくは５〜１０００程度、さらに好ましくは５〜５００（例えば、２０〜５００）程度であり、５０〜５００（特に７０〜３００）程度であってもよい。このような分散相は、フットボール型形状（回転楕円状など）、繊維形状、直方形状などであってもよい。アスペクト比が大きい程、異方的な光散乱性を高めることができる。
【０１１４】
なお、分散相の長軸の平均長さＬは、例えば、０．１〜２００μｍ程度（例えば、１〜１００μｍ程度）、好ましくは１〜１５０μｍ程度（例えば、１〜８０μｍ程度）、特に２〜１００μｍ程度（例えば、２〜５０μｍ程度）であり、通常、１０〜１００μｍ（例えば、３０〜１００μｍ、特に１０〜５０μｍ）程度である。また、分散相の短軸の平均長さＷは、例えば、０．１〜１０μｍ程度、好ましくは０．１５〜５μｍ（例えば、０．５〜５μｍ）程度、さらに好ましくは０．２〜２μｍ（例えば、０．５〜２μｍ）程度である。分散相の短軸の平均長さＷは、例えば、０．０１〜０．５μｍ程度、好ましくは０．０５〜０．５μｍ程度、さらに好ましくは０．１〜０．４μｍ程度であってもよい。
【０１１５】
分散相の配向係数は、例えば、０．７以上（０．７〜１程度）、好ましくは０．８〜１程度、さらに好ましくは０．９〜１程度であってもよい。分散相粒子の配向係数が高い程、散乱光に高い異方性を付与できる。
【０１１６】
なお、配向係数は、下記式に基づいて算出できる。
【０１１７】
配向係数＝（３＜ｃｏｓ2θ＞−１）／２
式中、θは粒子状分散相の長軸とフィルムのＸ軸との間の角度を示し（長軸とＸ軸とが平行の場合、θ＝０゜）、＜ｃｏｓ2θ＞は各分散相粒子について算出したｃｏｓ2θの平均を示し、下記式で表される。
【０１１８】
＜ｃｏｓ2θ＞＝∫ｎ（θ）・ｃｏｓ2θ・ｄθ
（式中、ｎ（θ）は、全分散相粒子中の角度θを有する分散相粒子の割合（重率）を示す）
なお、異方性散乱シートは、拡散光の指向性を有していてもよい。すなわち、指向性を有するとは、異方的拡散光において散乱の強い方向のうち、散乱強度が極大を示す角度があることを意味する。拡散光が指向性を有している場合、前記図４の測定装置において、拡散光強度Ｆを拡散角度θに対してプロットしたとき、プロット曲線が、特定の拡散角度θの範囲（θ＝０°を除く角度域）で極大又はショルダー（特に、極大などの変曲点）を有している。
【０１１９】
異方性散乱シートに指向性を付与する場合、連続相樹脂と、分散相粒子との屈折率差は、例えば、０．００５〜０．２程度、好ましくは０．０１〜０．１程度であり、分散相粒子の長軸の平均長さは、例えば、１〜１００μｍ程度、好ましくは５〜５０μｍ程度である。アスペクト比は、例えば、１０〜３００（例えば、２０〜３００）程度、好ましくは４０〜３００程度、さらに好ましくは５０〜３００程度であってもよい。
【０１２０】
本発明の異方性散乱シートは、異方性光散乱層の少なくとも一方の面（特に両面）に透明樹脂層が積層された積層フィルムであってもよい。透明樹脂層で異方性光散乱層を保護すると分散相粒子の脱落や付着を防止でき、フィルムの耐傷性や製造安定性を向上できるとともに、フィルムの強度や取扱い性を高めることができる。特に好ましい態様では、異方性光散乱層の両面に、すなわち、異方性光散乱層の一方の面に透明樹脂層（１）が積層され、他方の面に透明樹脂層（２）が積層されていてもよい（具体的には、透明樹脂層／異方性散乱層／透明樹脂層の順に積層されていてもよい）。
【０１２１】
透明樹脂層の樹脂は、前記連続相又は分散相の構成成分として例示した樹脂から選択できる。好ましい透明樹脂層は、連続相と同系統（特に、同一）の樹脂により形成されている。すなわち、透明樹脂層は連続相に対する接着性および良好な層状構造を形成させるため、連続相と同系統（特に同一）の樹脂、連続相の樹脂と同系統であって流動性のよい樹脂などが好ましい。より具体的には、透明樹脂層は、連続相と同一樹脂であって、連続相樹脂の分子量よりも分子量の低いもの、多少の共重合された樹脂などで構成するのが好ましい。例えば、連続相が結晶性ポリプロピレン系樹脂で構成されている場合、透明樹脂層は、結晶性ポリプロピレン系樹脂、部分結晶性ポリプロピレン系樹脂及び非結晶性ポリプロピレン系樹脂から選択された少なくとも１種の樹脂で構成するのが好ましい。
【０１２２】
なお、耐熱性や耐ブロッキング性を高めるための好ましい透明樹脂には、耐熱性樹脂（ガラス転移温度又は融点が高い樹脂など）、結晶性樹脂などが含まれる。透明樹脂層を構成する樹脂のガラス転移温度又は融点は、前記連続相を構成する樹脂のガラス転移温度又は融点と同程度であってもよく、例えば、１３０〜２８０℃程度、好ましくは１４０〜２７０℃程度、さらに好ましくは１５０〜２６０℃程度であってもよい。
【０１２３】
異方性散乱シート（例えば、異方性光散乱層及び／又は透明樹脂層）は、慣用の添加剤、例えば、酸化防止剤、紫外線吸収剤、熱安定剤などの安定化剤、可塑剤、帯電防止剤、難燃剤、充填剤などを含有していてもよい。
【０１２４】
異方性散乱シートの厚みは、例えば、６〜６００μｍ程度、好ましくは１０〜４００μｍ程度、さらに好ましくは２０〜２５０μｍ程度であってもよい。なお、異方性散乱シートを異方性光散乱層と透明樹脂層とで構成する場合、異方性光散乱層の厚みは、例えば、３〜３００μｍ程度、好ましくは５〜２００μｍ（例えば、３０〜２００μｍ）程度、さらに好ましくは５〜１００μｍ（例えば、５０〜１００μｍ）程度であってもよい。
【０１２５】
なお、透明樹脂層を積層する場合、透明樹脂層の厚みは、例えば、前記異方性光散乱層と同程度の厚みであってもよい。特に、異方性光散乱層の厚みが、３〜３００μｍ程度の場合、透明樹脂層の厚みは３〜１５０μｍ程度から選択してもよい。
【０１２６】
前記積層シートにおいて、異方性光散乱層の厚みと透明樹脂層との厚み（特に透明樹脂層（１）および（２）の厚みの和）の割合（又は比）は、例えば、前者／後者＝１／９９〜９９／１程度（例えば、１０／９０〜９７／３）、好ましくは３０／７０〜９６／４程度、さらに好ましくは５０／５０〜９５／５（例えば、７０／３０〜９５／５）程度である。また、透明樹脂層（１）の厚みと透明樹脂層（２）の厚みとの割合（又は比）は、例えば、前者／後者＝１／９９〜９９／１程度、好ましくは１０／９０〜９０／１０（例えば、２０／８０〜８０／２０）程度、さらに好ましくは４０／６０〜６０／４０（例えば、４５／５５〜５５／４５）程度であってもよく、通常、同じ（すなわち、５０／５０）又はほぼ同じ（例えば、４０／６０〜６０／４０程度）であってもよい。特に、両表面の透明樹脂層の厚みが同じかまたはほぼ等しい場合、異方性散乱シートのカールなどの弊害が生じにくいため、好ましい。なお、３層構造の場合、各透明樹脂層と異方性散乱層の厚みがほぼ等しいことが好ましいが、異方性散乱層の各種の特性を出すためには、特にこだわらない。
【０１２７】
また、異方性散乱シートの全光線透過率は、例えば、８５％以上（例えば、８５〜１００％）、好ましくは９０〜１００％程度、さらに好ましくは９０〜９５％程度であってもよい。
【０１２８】
なお、異方性散乱シートの表面（例えば、透明樹脂層の表面）には、光学特性を妨げない範囲で、表面処理を施してもよい。例えば、異方性散乱シートの表面に、シリコーンオイルなどの離型剤を塗布してもよく、コロナ放電処理を施してもよい。
【０１２９】
また、異方性散乱シートの少なくとも一方の面（例えば、透明樹脂層の表面）は、粗面化（又は粗面化処理、マット加工）されていてもよい。特に好ましい態様では、異方性散乱シートの両面［特に、異方性散乱層とこの散乱層の両面に積層された透明樹脂層とで構成された積層フィルムの両面（すなわち、透明樹脂層（１）および透明樹脂層（２）の表面）］が粗面化されていてもよい。異方性散乱シート表面を粗面化することにより、他のフィルム又はシート（光拡散フィルム、プリズムシートなど）に対する密着性が向上するため、皺などの欠点が生じにくくなり、輝度ムラの生成をより一層効率よく抑制又は防止できる。また、粗面化により、異方的散乱特性を有しつつ、低角度側（例えば、散乱角５°以下の角度）において、等方的な光散乱特性を効率よくシートに付与できる。
【０１３０】
粗面化処理としては、シート表面に凹凸を形成して粗面化できる限り特に限定されず、マット加工又はエンボス加工などであってもよい。粗面化処理は、例えば、凹凸（格子状の凹凸、ランダム状の凹凸など）が形成されたロール間に異方性散乱シートを通したり、凹凸部が形成されたロールでシート状素材を押圧することにより行うことができる。
【０１３１】
さらに、異方性散乱シートの表面には、フィルムのＸ軸方向（分散相の長軸方向）に延びる凹凸部を形成してもよい。このような凹凸部を形成すると、フィルムにより高い異方的光散乱性を付与できる。
【０１３２】
そして、本発明の異方性散乱シートは、前記シート（互いに屈折率が異なる連続相と分散相とを有し、かつ前記分散相の平均アスペクト比が１より大きく、分散相の長軸方向が一方の方向に配向した異方性光散乱層で少なくとも構成されているシート）が熱処理されているシート（熱処理されたシート）である。このような熱処理されたシートは、耐熱安定性を向上できるためか、高温に曝される場合であっても、他のフィルム（プリズムシートなど）との熱膨張の差などに起因するシワの生成などのフィルムの変形を生じることがなく、寸法安定性が高い。そのためか、輝度ムラなどを高いレベルで抑制又は防止でき、長期に亘って使用しても（特に、高温に曝される環境下で使用しても）、光学的特性を維持しつつ安定して使用可能である。
【０１３３】
［異方性散乱シートの製造方法］
本発明の異方性散乱シート（熱処理された異方性散乱シート）は、前記シート（すなわち、互いに屈折率が異なる連続相と分散相とを有し、かつ前記分散相の平均アスペクト比が１より大きく、分散相の長軸方向が一方の方向に配向した異方性光散乱層で少なくとも構成されているシート）の調製過程（製造工程）又は調製後の適当な段階において、シートを熱処理することにより製造できる。通常、本発明の異方性散乱シートは、前記シートを調製（製造）したのち、調製したシートを熱処理して製造する場合が多い。
【０１３４】
異方性散乱シート（熱処理されていないシート）は、連続相を構成する樹脂中に分散相を構成する成分（樹脂成分、繊維状成分など）を分散して配向させる（又は配向処理）ことにより調製することができる。例えば、連続相を構成する樹脂と分散相を構成する成分（樹脂成分、繊維状成分など）とを、必要に応じて慣用の方法（例えば、溶融ブレンド法、タンブラー法など）でブレンドし、溶融混合し、Ｔダイやリングダイなどから押出してフィルム成形することにより分散相を分散できる。また、分散相の配向処理は、例えば、（１）押出成形シートをドローしながら製膜する方法、（２）押出成形シートを一軸延伸する方法、（３）前記（１）の方法と（２）の方法を組み合わせる方法などにより行うことができる。なお、（４）前記（１）の溶融混練成分を溶液ブレンドし、流延法などにより成膜することによっても異方性散乱シートを形成できる。
【０１３５】
溶融温度は、樹脂成分（連続相樹脂、分散相樹脂）の融点以上の温度、例えば、１５０〜２９０℃、好ましくは２００〜２６０℃程度である。ドロー比（ドロー倍率）は、例えば、２〜４０倍程度、好ましくは５〜３０倍程度、さらに好ましくは７〜２０倍程度である。延伸倍率は、例えば、１．１〜５０倍程度（例えば、３〜５０倍程度）、好ましくは１．５〜３０倍程度（例えば、５〜３０倍程度）である。
【０１３６】
なお、ドローと延伸とを組み合わせる場合には、ドロー比は、例えば、２〜１０倍程度、好ましくは２〜５倍程度であってもよく、延伸倍率は、例えば、１．１〜２０倍程度（例えば、２〜２０倍程度）、好ましくは１．５〜１０倍程度（例えば、３〜１０倍程度）であってもよい。
【０１３７】
分散相のアスペクト比を容易に高める方法には、フィルム（例えば、製膜し、冷却したフィルム）を一軸延伸する方法が含まれる。一軸延伸法は特に限定されず、例えば、固化したフィルムの両端を引っ張る方法（引っ張り延伸）、互いに対向する一対のロール（２本ロール）を複数系列（例えば、２系列）並列し、それぞれの２本ロールにフィルムを挿入すると共に、繰り入れ側の２本ロールと繰出し側の２本ロールとの間にフィルムを張り渡し、繰出し側の２本ロールのフィルムの送り速度を繰り入れ側の２本ロールより速くすることにより延伸する方法（ロール間延伸）、互いに対向する一対のロールの間にフィルムを挿入し、ロール圧でフィルムを圧延する方法（ロール圧延）などが挙げられる。
【０１３８】
好ましい一軸延伸方法には、フィルムの量産化が容易な方法、例えば、ロール間延伸、ロール圧延などが含まれ、これらの方法は、２軸延伸フィルムの第１段階の延伸方法や位相差フィルムの製造方法として利用されている。特にロール圧延によれば、非結晶性樹脂のみならず、結晶性樹脂であっても容易に延伸できる。すなわち、通常、樹脂シートを一軸延伸すると、局部的にフィルムの厚みと幅が減少するネックインが発生し易いのに対し、ロール圧延によればネックインを防止でき、フィルムの延伸工程を安定化できる。そして、延伸の前後でフィルム幅の減少が少なく、かつ幅方向の厚みを均一にできるため、フィルムの幅方向において光散乱特性を均一化でき、製品の品質を維持しやすく、フィルムの使用率（歩留まり）も向上できる。さらに、延伸倍率を幅広く設定できる。なお、ロール圧延の場合、延伸の前後でフィルム幅を維持できるため、フィルム厚みの減少率の逆数と延伸倍率とが略等しくなる。
【０１３９】
ロール圧延の圧力は、例えば、１×１０4〜１×１０7Ｎ／ｍ（約０．０１〜１０ｔ／ｃｍ）程度、好ましくは１×１０5〜１×１０7Ｎ／ｍ（約０．１〜１０ｔ／ｃｍ）程度である。
【０１４０】
延伸倍率は、幅広い範囲から選択でき、例えば、延伸倍率１．１〜１０倍程度、好ましくは延伸倍率１．３〜５倍程度、さらに好ましくは延伸倍率１．５〜３倍程度であってもよい。ロール圧延は、例えば、厚み減少率（圧下率）０．９〜０．１程度、好ましくは０．７７〜０．２程度、さらに好ましくは０．６７〜０．３３程度で行うことができる。
【０１４１】
延伸温度は、延伸成形が可能な限り特には限定されないが、分散相樹脂の融点又はガラス転移温度以上であってもよい。また、連続相を構成する樹脂として、分散相樹脂よりもガラス転移温度又は融点が高い樹脂（例えば、５〜２００℃程度、好ましくは５〜１００℃程度高い樹脂）を用い、分散相樹脂を融解又は軟化しながら一軸延伸すると、連続相樹脂に比べて分散相樹脂が非常に変形し易いため、分散相粒子のアスペクト比を大きくでき、光散乱の異方性が特に大きいフィルムが得られる。好ましい延伸温度は、例えば、１００〜２００℃（例えば、１１０〜２００℃）程度、好ましくは１１０〜１８０℃（１３０〜１８０℃）程度である。また、ロール圧延の温度は、連続相樹脂が結晶性樹脂の場合、樹脂の融点以下であって融点近傍の温度であってもよく、連続相樹脂が非晶性樹脂の場合、ガラス転移温度以下であってガラス転移温度近傍の温度であってもよい。
【０１４２】
なお、前記シートを粗面化処理する場合、粗面化処理は、シートの製造工程又は製造後の適当な段階で行えばよく、例えば、シートの製膜において用いるロール（例えば、圧力ロール、巻き取りロールなど）として、凹凸面（粗面）を有するロールを用いて粗面化してもよい。なお、粗面化処理は、通常、冷却したシート（冷却固化したシート）に対して行ってもよく、例えば、チルロールにより冷却したシートを、凹凸面を有する圧力ロール（ゴムロールなど）に送り出す（又は巻き取る）ことにより粗面化処理してもよい。また、粗面化処理は、配向処理の前又は後において行ってもよく、配向処理しつつ行ってもよい。
【０１４３】
また、透明樹脂層を有する異方性散乱シート（すなわち、前記積層フィルム）は、慣用の方法、例えば、共押出成形法、ラミネート法（押出ラミネート法、ドライラミネート法など）などにより、異方性散乱層の少なくとも一方の面に透明樹脂層を積層し、前記と同様に配向処理して分散相粒子を配向させることにより得ることができる。
【０１４４】
前記積層フィルムは、代表的には、（１）異方性光散乱層及び透明樹脂層を共押出成形法により積層して配向処理する方法、（２）異方性光散乱層及び透明樹脂層のうち一方の層をフィルム成形し、得られたフィルムに他方の層を押出ラミネート法により積層し、配向処理する方法（例えば、異方性光散乱層をフィルム成形し、その両面に透明樹脂層を押出ラミネート法により積層して配向処理する方法）、（３）異方性光散乱層及び透明樹脂層をそれぞれフィルム成形し、得られたフィルムを積層して配向処理する方法などが挙げられる。好ましい方法には、（１）異方性光散乱層及び透明樹脂層を共押出成形法により積層して配向処理する方法が含まれる。
【０１４５】
共押出成形法により積層する場合（１）、慣用の方法、例えば、多層押出成形法（多層Ｔダイ法、多層インフレーション法など）によりフィルムを製造できる。例えば、連続相を構成する樹脂と分散相を構成する成分（樹脂成分、繊維状成分など、特に樹脂成分）を慣用の方法（例えば、溶融ブレンド法、タンブラー法など）で溶融混練した混合物と、透明樹脂層を構成する樹脂とを溶融状態で積層しながら共押出ししてもよい。
【０１４６】
共押出しにおいて、溶融温度は、前記と同様に、樹脂成分（連続相樹脂、分散相樹脂、透明層樹脂など）のガラス転移温度又は融点以上（例えば、１５０〜２９０℃程度）であってもよい。
【０１４７】
そして、本発明では、フィルムの製造工程（製膜工程など）で積層フィルム（特に、共押出フィルム）を配向処理している。配向処理は、前記と同様の方法を利用でき、例えば、積層フィルムを構成する樹脂を共押出し、ドローしながら製膜する方法、製膜した積層フィルムを固化し、一軸延伸する方法などが含まれる。このような方法でフィルム（製膜した後、冷却固化した積層フィルム）を処理することにより、分散相（分散相粒子）をドロー方向又は延伸方向に配向できる。なお、必要に応じて、ドローと一軸延伸とを組み合わせてもよい。なお、配向処理や配向処理条件（ドロー比、延伸倍率など）、および粗面化処理は前記と同様である。
【０１４８】
（熱処理）
熱処理は、前記のように、通常、調製したシート（配向処理したシート）に対して行うことができる。熱処理に供するシートは、特に限定されず、例えば、枚葉にカットされていてもよく、巻き取られたシート（例えば、フィルムロール）であってもよく、異方性散乱シートとして実際に使用する形状にカットされていてもよい。
【０１４９】
枚葉にカットして熱処理する方法では、１枚ずつ熱処理してもよく、枚葉を積層して熱処理してもよい。１枚ずつ熱処理する方法は生産性が劣るものの、確実に熱処理できるという利点があり、一方、枚葉にカットして積み重ねて熱処理する方法は生産性があるという利点があるものの、積み重ねたときに生じる摩擦で皺が発生しないようにする必要がある。また、フィルムロールのまま熱処理する方法および実際に使用する形状にカットした後熱処理する方法は生産性があるものの、前記と同様皺が発生しないようにする必要がある。いずれの熱処理方法であっても、発生するカールを除去しつつ熱処理するのが好ましい。
【０１５０】
熱処理（又はエージング処理）において、熱処理条件は、異方性散乱シートの用途などに応じて適宜選択でき、例えば、３０℃以上（例えば、３５〜２００℃程度）、好ましくは４０℃以上（例えば、４５〜１６０℃程度）、さらに好ましくは５０℃以上（例えば、５５〜１４０℃程度）、特に６０℃以上（例えば、６５〜１３０℃程度）であってもよい。
【０１５１】
特に、通常の表示装置（モニター）用途においては、６０℃以上の高温に曝される場合が多いため、６０℃程度において生成するシワや輝度ムラを抑制又は防止できる範囲で熱処理するのが好ましい。そのため、熱処理温度は、例えば、６０℃以上（例えば、６５〜１５０℃程度）、好ましくは７０℃以上（例えば、７５〜１４０℃程度）、さらに好ましくは８０℃以上（例えば、８５〜１２０℃程度）であってもよい。特に、車載用途においては、８０℃以上の耐熱性が要求されることが多く、８０℃以上（例えば、８０℃〜１２０℃程度）で熱処理してもよい。
【０１５２】
また、熱処理において、熱処理時間は、例えば、１０分以上（例えば、２０分〜３日）、好ましくは１時間以上（例えば、１．５〜２４時間）、さらに好ましくは２時間以上（例えば、２．５〜１８時間）、特に３時間以上（例えば、４〜１２時間程度）であってもよい。
【０１５３】
なお、熱処理は、慣用の加熱装置（例えば、オーブンなど）を用いて行うことができる。
【産業上の利用可能性】
【０１５４】
本発明の異方性散乱シート（特に積層フィルム）は、前記のように、面光源ユニット、さらにはこの面光源ユニットを備えた表示装置（透過型液晶表示装置などの透過型表示装置）などとして好適に利用できる。
【０１５５】
また、本発明のシート（特に積層シート）は、他の表示装置、例えば、反射型液晶表示装置やプロジェクションテレビなどに利用することもできる。反射型液晶表示装置に適用する場合、前記積層フィルムは、液晶を封入した液晶セルに対する光路（入射路、反射路など）を横断可能に配設できる。例えば、反射型液晶表示装置において、拡散板に本発明のシートを配設してもよい。反射型液晶表示装置に本発明のシートを適用すると、フィルムのｙ軸方向の光拡散性が大きく、ｘ軸方向の光拡散性が小さいため、ｘ軸方向とｙ軸方向とで視野角が異なる特殊な反射型液晶表示装置を形成できる。また、シートが指向性を有している場合、鮮明性が高く、表示指向性の高い表示装置を得ることができる。
【０１５６】
本発明の異方性散乱シートをプロジェクションテレビに利用する場合、異方性散乱シート（特に、積層シート）をプロジェクションテレビのスクリーンを構成するレンチキュラーレンズとして使用できる。本発明のシートを用いると、透明性と拡散光異方性が高いため、テレビの輝度を高くできる。また、レンチキュラーレンズに高い耐熱安定性を付与できる。
【０１５７】
特に、本発明の異方性散乱シートは、高温に曝されても光学的特性を維持できるので、高温が作用する環境（例えば、電源からの放熱を受ける環境、車内などの気温が上昇する環境など）で使用される用途（モニターの表示装置など）に好適に利用できる。
【実施例】
【０１５８】
以下に、実施例に基づいて本発明をより詳細に説明するが、本発明はこれらの実施例によって限定されるものではない。
【０１５９】
なお、実施例及び比較例で使用した異方性散乱シート及びそれを用いた面光源装置及び透過型液晶表示装置の特性は、下記の方法に従って評価した。
【０１６０】
［異方性］
図４の測定装置を用いて、散乱角θに対する散乱光強度Ｆを測定し、光散乱の異方性を示す数値として、Ｆｙ（４°）／Ｆｘ（４°）、Ｆｙ（１０°）／Ｆｘ（１０°）、Ｆｙ（３０°）／Ｆｘ（３０°）を求めた。なお、異方性散乱シートの延伸方向をＸ軸方向、この方向と直交する方向をＹ軸方向とした。
【０１６１】
［輝度ムラ］
透過型液晶表示装置から取り出したバックライトユニットに、バックライトユニットの保護シートに代えて各種異方性散乱シートを配置して、点灯し、正面から目視した場合のバックライトユニット面内の輝度ムラを、初期および耐熱試験後に実施した目視により判定した。なお、耐熱試験後においては、加熱直後（高温オーブンから取り出した直後）に点灯することにより、バックライトユニットをほぼ耐熱試験温度に近い状況で目視観察した。
【０１６２】
○：輝度ムラなし
△：わずかに輝度ムラが認められる
×：輝度ムラが激しい。
【０１６３】
［異方性散乱シートの形状変化］
耐熱試験後の各異方性散乱シートを放冷したのち、バックライトユニットを分解し、異方性散乱シートを取り出し、目視により以下の基準で異方性散乱シートの形状変化を判定した。
【０１６４】
○：皺なし
△：わずかに皺が認められる
×：皺の発生が激しい。
【０１６５】
なお、耐熱試験は、（１）７０℃で３０分、および（２）９０℃で３０分の２種について実施した。
【０１６６】
結果を表１に示した。
【０１６７】
（実施例１）
連続相樹脂として結晶性ポリプロピレン系樹脂ＰＰ（グランドポリマー（株）製 Ｆ１３３，屈折率１．５０３）９１重量部と、分散相樹脂としてポリスチレン系樹脂ＧＰＰＳ（汎用ポリスチレン系樹脂、ダイセル化学工業（株）製 ＧＰＰＳ＃３０、屈折率１．５８９）７重量部、相容化剤としてエポキシ化ジエン系ブロック共重合体樹脂（ダイセル化学工業（株）製 エポフレンドＡＴ２０２；スチレン／ブタジエン＝７０／３０（重量比） エポキシ当量７５０、屈折率約１．５７）１重量部を用いた。なお、両樹脂の屈折率差は０．０８６である。
【０１６８】
連続相樹脂と分散相樹脂とを、７０℃で約４時間乾燥し、バンバリーミキサーで混練し、中心層を形成するための混練物と、表面層を形成するための透明樹脂（ポリプロピレン系樹脂）とを多層用押出機で約２４０℃で溶融し、Ｔダイからドロー比約４倍で、表面温度２５℃の冷却ドラム（チルロール）に対して押出し、中心層６０μｍの両面に表面層（透明樹脂層：日本ポリケム（株）製、コポリマーPP  FG-4）各６０μｍを積層し、三層構造の積層シート（総厚み１８０μｍ）を作製した。なお、チルロールは、マット面を有するものを用い、非チル面側には表面を粗面化したゴムロールを用い、異方性散乱シートの両面を適度に粗面化した。
【０１６９】
得られた異方性散乱シートの中心層を、透過型電子顕微鏡（ＴＥＭ）により観察したところ、前記中心層中に、分散相が、略球状（アスペクト比が約１、平均粒径約５μｍ）ないしアスペクト比の小さいラグビーボール状（アスペクト比が約４，長軸長さ約１２μｍ、短軸長さ約３μｍ）の形状で分散していた。
【０１７０】
また、得られた異方性散乱シートの光散乱特性を測定したところ、図５に示すように中程度の光散乱の異方性を示した。両面を粗面化しているので、低角度側では、ほぼ等方散乱を示し、光散乱特性は、Ｆｙ（４°）／Ｆｘ（４°）≒１を示した。異方性の程度としては、５°以上の角度でＦｙ＞Ｆｘであるが、単に溶融製膜（ドロー）での異方性の発現であるので、Ｆｙ（１０°）／Ｆｘ（１０°）≒５、Ｆｙ（３０°）／Ｆｘ（３０°）≒３０であった。
【０１７１】
そして、得られた異方性散乱シートを枚葉に切り出し、高温オーブン中で、９０℃で８時間熱処理し、熱処理された異方性散乱シートを得た。
【０１７２】
市販の１５インチの透過型液晶表示装置から液晶セル部を外して分解し、図３に示すように、バックライト部の導光板上に配置されていた拡散シート、プリズムシートおよび保護シートのうち、保護シートに代えて熱処理した前記異方性散乱シートを主たる散乱方向（Ｘ軸方向）が横方向（水平方向）となるように切り出して配置し、液晶セルを備えていないバックライト（面光源ユニット）を構築した。このバックライトを、高温オーブン中に挿入し、前記２種の条件につき耐熱試験を実施した。
【０１７３】
（比較例１）
実施例１において、熱処理しなかったこと以外は実施例１と同様にして異方性散乱シートを作製し、前記耐熱試験を実施した。
【０１７４】
（実施例２）
熱処理を９０℃で８時間することに代えて、７０℃で８時間した以外は実施例１と同様にして異方性散乱シートを作製し、前記耐熱試験を実施した。
【０１７５】
（実施例３）
実施例１で得られた異方性散乱シートをさらにロール圧延（条件：温度１２５℃、圧延比率２倍（厚み減少率ほぼ１／２），幅の減少率約３％）により１軸延伸し、厚み９０μｍのフィルムを得た。ＴＥＭ（オスミウム酸による染色）によりフィルムを観察したところ、中心層の分散相は、長軸の平均長さ約３０μｍ、短軸の平均長さ約１．５μｍの非常に細長い繊維状の形状を有していた。
【０１７６】
得られた強い異方性を有する異方性散乱シートの光散乱特性を実施例１と同様にして測定したところ、図５に示すように顕著な光散乱の異方性を示した。また、光散乱特性は、Ｆｙ（４°）／Ｆｘ（４°）＝８．２であり、Ｆｙ（１０°）／Ｆｘ（１０°）≒４００、Ｆｙ（３０°）／Ｆｘ（３０°）≒１００００であった。
【０１７７】
そして、得られた異方性散乱シートを枚葉に切り出し、高温オーブン中で、９０℃で４時間熱処理し、熱処理された異方性散乱シートを得た。そして、実施例１と同様にして、バックライトを、高温オーブン中に挿入し、前記２種の条件につき耐熱試験を実施した。
【０１７８】
（比較例２）
実施例３において、熱処理しなかったこと以外は実施例３と同様にして異方性散乱シートを作製し、前記耐熱試験を実施した。
【０１７９】
（実施例４）
実施例１において、表面層を形成するための透明樹脂として、連続相と同じ樹脂を使用したこと以外は、実施例１と同様にして異方性散乱シートを作製した。
【０１８０】
得られた異方性散乱シートの光散乱特性を測定したところ、両面を粗面化しているので、実施例１と同様に、低角度はほぼ等方散乱を示し、異方性の程度としては、Ｆｙ（１０°）／Ｆｘ（１０°）≒６、Ｆｙ（３０°）／Ｆｘ（３０°）≒４０と、実施例１とほぼ同じ値を示した。
【０１８１】
そして、得られた異方性散乱シートを枚葉に切り出し、高温オーブン中で、９０℃で８時間熱処理し、熱処理された異方性散乱シートを得た。そして、実施例１と同様にして、バックライトを、高温オーブン中に挿入し、前記２種の条件につき耐熱試験を実施した。
【０１８２】
（比較例３）
実施例４において、熱処理しなかったこと以外は実施例４と同様にして異方性散乱シートを作製し、前記耐熱試験を実施した。
【０１８３】
【表１】
2006251395.tif 000003
【０１８４】
表１の結果から明らかなように、比較例に比べて、実施例では、耐熱試験に供しても、輝度ムラを発生せず、シート自身の皺の発生も少ない異方性散乱シートを得ることができた。
【図面の簡単な説明】
【０１８５】
【図１】図１は本発明の面光源ユニットを含む液晶表示装置の一例を示す概略分解斜視図である。
【図２】図２は図１の異方性散乱シートの異方的散乱を説明するための概念図である。
【図３】図３は本発明の面光源ユニットを含む液晶表示装置の他の例を示す概略分解斜視図である。
【図４】図４は光散乱特性の測定方法を説明するための概略断面図である。
【図５】図５は実施例１および実施例３のシートの散乱光強度の測定結果を示すグラフである。
【図６】図６は面光源装置及びそれを使用した透過型液晶表示装置の輝度の角度依存性の測定方法を説明するための図である。
【図７】図７は従来の透過型液晶表示装置を示す概略断面図である。
【図８】図８は透過型液晶表示装置に用いるバックライト部を示す概略断面図である。
【図９】図９は、管状光源の概略斜視図である。
【図１０】図１０はバックライト部の発光分布を説明するための概略断面図である。
【符号の説明】
【０１８６】
１…表示装置
２…液晶表示ユニット
３…面光源ユニット
４…管状光源
５…導光部材
６ａ…反射部材又は反射層
７…等方性拡散シート
８…プリズムシート
９…異方性散乱シート
１０…連続相
１１…分散相
【図１】
2006251395.tif 000004
【図２】
2006251395.tif 000005
【図３】
2006251395.tif 000006
【図４】
2006251395.tif 000007
【図５】
2006251395.tif 000008
【図６】
2006251395.tif 000009
【図７】
2006251395.tif 000010
【図８】
2006251395.tif 000011
【図９】
2006251395.tif 000012
【図１０】
2006251395.tif 000013